"カルボキシル基の水素原子が下記一般式1で示される酸不安定基によって置換されている樹脂をベース樹脂にしていることを特徴とするポジ型レジスト材料。式中、Aは-CR22m-、Bは-CR52n-を示し、R2、R5はそれぞれ独立に水素原子、又は炭素数1~6の直鎖状、分岐状又は環状のアルキル基である。あるいは、R2同士又はR5同士が互いに結合してこれらが結合する炭素原子と共に炭素数3~9の環を形成してもよい。m、nはそれぞれ1又は2である。R6は炭素数1~4のアルキル基、アルコキシ基、アルカノイル基、アルコキシカルボニル基、ヒドロキシ基、ニトロ基、炭素数6~10のアリール基、ハロゲン原子、又はシアノ基である。R3は炭素数1~12の直鎖状、分岐状又は環状のアルキル基、炭素数2~12のアルケニル基、炭素数2~12のアルキニル基、又は炭素数6~10のアリール基であり、酸素原子又は硫黄原子を有していてもよい。pは0~4の整数である。下記一般式2で示される式1の酸不安定基でそれぞれ置換されたメタアクリル酸及びその誘導体、スチレンカルボン酸、ビニルナフタレンカルボン酸から選ばれる繰り返し単位を有する重量平均分子量が1,000~500,000の範囲である高分子化合物をベース樹脂にしていることを特徴とする請求項1記載のポジ型レジスト材料。式中、A、B、R3、R6、pは請求項1で定義した通りである。X1は単結合、又は-C=O-O-R8-、フェニレン基又はナフチレン基であり、R8は炭素数1~10の直鎖状、分岐状又は環状のアルキレン基であり、エステル基、エーテル基又はラクトン環を有していてもよい。R7は水素原子又はメチル基である。一般式2で示される式1の酸不安定基でそれぞれ置換されたメタアクリル酸及びその誘導体、スチレンカルボン酸、ビニルナフタレンカルボン酸から選ばれる繰り返し単位aに加えて、ヒドロキシ基、ラクトン環、エーテル基、エステル基、カルボニル基、シアノ基、スルホン酸エステル基、スルホンアミド基から選ばれる密着性基を有する繰り返し単位bを共重合した重量平均分子量が1,000~500,000の範囲である高分子化合物但し、0<a<1.0、0<b<1.0、0.05≦ab≦1.0の範囲である。をベース樹脂にしていることを特徴とする請求項2記載のポジ型レジスト材料。繰り返し単位bが、フェノール性水酸基を有する繰り返し単位である請求項3記載のポジ型レジスト材料。フェノール性水酸基を有する繰り返し単位が、下記繰り返し単位b1~b8から選ばれることを特徴とする請求項4記載のポジ型レジスト材料。式中、X2、X3は単結合、-C=O-O-R11-、又は-C=O-NH-R11-であり、X4、X5は-C=O-O-R11-であり、R11は単結合、又は炭素数1~10の直鎖状、分岐状又は環状のアルキレン基である。R10は同一又は異種の水素原子又はメチル基である。Y1、Y2はメチレン基又はエチレン基、Zはメチレン基、酸素原子又は硫黄原子、qは1又は2である。高分子化合物が、更に下記一般式で示されるインデン、アセナフチレン、クロモン、クマリン、ノルボルナジエン及びこれらの誘導体から選ばれる繰り返し単位c1~c5のいずれかを共重合してなることを特徴とする請求項3~5のいずれか1項に記載のポジ型レジスト材料。式中、R12~R16は水素原子、それぞれ炭素数1~30のアルキル基、一部又は全てがハロゲン原子で置換されたアルキル基、アルコキシ基、アルカノイル基又はアルコキシカルボニル基、炭素数6~10のアリール基、ハロゲン原子、又は1,1,1,3,3,3-ヘキサフルオロ-2-プロパノール基である。Zはメチレン基、酸素原子又は硫黄原子である。高分子化合物が、更に下記一般式で示されるスルホニウム塩d1~d3のいずれかを共重合してなることを特徴とする請求項3~6のいずれか1項に記載のポジ型レジスト材料。式中、R20、R24、R28は水素原子又はメチル基、R21は単結合、フェニレン基、-O-R33-、又は-C=O-Y-R33-である。Yは酸素原子又はNH、R33は炭素数1~6の直鎖状、分岐状又は環状のアルキレン基、アルケニレン基又はフェニレン基であり、カルボニル基、エステル基、エーテル基又はヒドロキシ基を含んでいてもよい。R22、R23、R25、R26、R27、R29、R30、R31は同一又は異種の炭素数1~12の直鎖状、分岐状又は環状のアルキル基であり、カルボニル基、エステル基又はエーテル基を含んでいてもよく、又は炭素数6~12のアリール基、炭素数7~20のアラルキル基又はチオフェニル基を表す。Z0は単結合、メチレン基、エチレン基、フェニレン基、フッ素化されたフェニレン基、-O-R32-、又は-C=O-Z1-R32-である。Z1は酸素原子又はNH、R32は炭素数1~6の直鎖状、分岐状又は環状のアルキレン基、アルケニレン基又はフェニレン基であり、カルボニル基、エステル基、エーテル基又はヒドロキシ基を含んでいてもよい。Mは非求核性対向イオンを表す。0≦d1≦0.3、0≦d2≦0.3、0≦d3≦0.3、0<d1d2d3≦0.3の範囲である。更に、有機溶剤及び酸発生剤を含有する化学増幅ポジ型レジスト材料であることを特徴とする請求項1~7のいずれか1項に記載のポジ型レジスト材料。更に、溶解制御剤を含有するものであることを特徴とする請求項8記載のポジ型レジスト材料。更に、添加剤として塩基性化合物及び/又は界面活性剤を配合してなることを特徴とする請求項8又は9記載のポジ型レジスト材料。請求項1~10のいずれか1項に記載のポジ型レジスト材料を基板上に塗布する工程と、加熱処理後、高エネルギー線で露光する工程と、現像液を用いて現像する工程とを含むことを特徴とするパターン形成方法。本発明は上記事情に鑑みなされたもので、従来のポジ型レジスト材料を上回る高解像度を有し、エッジラフネスが小さく、露光後のパターン形状が良好であり、更に優れたエッチング耐性を示すレジスト膜を与えるポジ型レジスト材料、特に化学増幅ポジ型レジスト材料のベース樹脂として好適な高分子化合物を用いたポジ型レジスト材料、及びパターン形成方法を提供することを目的とする。本発明者らは、近年要望される高解像度、エッジラフネスラインウィドスラフネス;LWR、ラインエッジラフネス;LERが小さく、露光現像後の形状が良好で、優れたエッチング耐性を示すポジ型レジスト材料を得るべく鋭意検討を重ねた結果、これには2-インダン、2-テトラヒドロナフタレンで置換された3級のカルボキシル基エステルを有する、特にメタアクリル酸及びその誘導体、スチレンカルボン酸、ビニルナフタレンカルボン酸から選ばれる繰り返し単位を有するポリマーをポジ型レジスト材料、特に化学増幅ポジ型レジスト材料のベース樹脂として用いれば極めて有効であることを知見した。即ち、本発明者らは、酸拡散を抑えて溶解コントラストとエッチング耐性を向上させるために上記ポリマーをポジ型レジスト材料、特に化学増幅ポジ型レジスト材料のベース樹脂として用いることにより、露光前後のアルカリ溶解速度コントラストが大幅に高く、酸拡散を抑える効果が高く、高解像性を有し、露光後のパターン形状とエッジラフネスが良好であり、更に優れたエッチング耐性を示す、特に超LSI製造用あるいはフォトマスクの微細パターン形成材料として好適なポジ型レジスト材料、特には化学増幅ポジ型レジスト材料が得られることを知見し、本発明を完成させたものである。本発明のポジ型レジスト材料は、特に、レジスト膜の溶解コントラストが高く、酸拡散を抑える効果が高く、高解像性を有し、露光余裕度があり、プロセス適応性に優れ、露光後のパターン形状が良好で、より優れたエッチング耐性を示すものとなる。従って、これらの優れた特性を有することから実用性が極めて高く、超LSI用レジスト材料及びマスクパターン形成材料として非常に有効である。即ち、本発明は、下記ポジ型レジスト材料並びにこれを用いたパターン形成方法を提供する。請求項1:カルボキシル基の水素原子が下記一般式1で示される酸不安定基によって置換されている樹脂をベース樹脂にしていることを特徴とするポジ型レジスト材料。式中、Aは-CR22m-、Bは-CR52n-を示し、R2、R5はそれぞれ独立に水素原子、又は炭素数1~6の直鎖状、分岐状又は環状のアルキル基である。あるいは、R2同士又はR5同士が互いに結合してこれらが結合する炭素原子と共に炭素数3~9の環を形成してもよい。m、nはそれぞれ1又は2である。R6は炭素数1~4のアルキル基、アルコキシ基、アルカノイル基、アルコキシカルボニル基、ヒドロキシ基、ニトロ基、炭素数6~10のアリール基、ハロゲン原子、又はシアノ基である。R3は炭素数1~12の直鎖状、分岐状又は環状のアルキル基、炭素数2~12のアルケニル基、炭素数2~12のアルキニル基、又は炭素数6~10のアリール基であり、酸素原子又は硫黄原子を有していてもよい。pは0~4の整数である。請求項2:下記一般式2で示される式1の酸不安定基でそれぞれ置換されたメタアクリル酸及びその誘導体、スチレンカルボン酸、ビニルナフタレンカルボン酸から選ばれる繰り返し単位を有する重量平均分子量が1,000~500,000の範囲である高分子化合物をベース樹脂にしていることを特徴とする請求項1記載のポジ型レジスト材料。式中、A、B、R3、R6、pは請求項1で定義した通りである。X1は単結合、又は-C=O-O-R8-、フェニレン基又はナフチレン基であり、R8は炭素数1~10の直鎖状、分岐状又は環状のアルキレン基であり、エステル基、エーテル基又はラクトン環を有していてもよい。R7は水素原子又はメチル基である。請求項3:一般式2で示される式1の酸不安定基でそれぞれ置換されたメタアクリル酸及びその誘導体、スチレンカルボン酸、ビニルナフタレンカルボン酸から選ばれる繰り返し単位aに加えて、ヒドロキシ基、ラクトン環、エーテル基、エステル基、カルボニル基、シアノ基、スルホン酸エステル基、スルホンアミド基から選ばれる密着性基を有する繰り返し単位bを共重合した重量平均分子量が1,000~500,000の範囲である高分子化合物但し、0<a<1.0、0<b<1.0、0.05≦ab≦1.0の範囲である。をベース樹脂にしていることを特徴とする請求項2記載のポジ型レジスト材料。請求項4:繰り返し単位bが、フェノール性水酸基を有する繰り返し単位である請求項3記載のポジ型レジスト材料。請求項5:フェノール性水酸基を有する繰り返し単位が、下記繰り返し単位b1~b8から選ばれることを特徴とする請求項4記載のポジ型レジスト材料。式中、X2、X3は単結合、-C=O-O-R11-、又は-C=O-NH-R11-であり、X4、X5は-C=O-O-R11-であり、R11は単結合、又は炭素数1~10の直鎖状、分岐状又は環状のアルキレン基である。R10は同一又は異種の水素原子又はメチル基である。Y1、Y2はメチレン基又はエチレン基、Zはメチレン基、酸素原子又は硫黄原子、qは1又は2である。請求項6:高分子化合物が、更に下記一般式で示されるインデン、アセナフチレン、クロモン、クマリン、ノルボルナジエン及びこれらの誘導体から選ばれる繰り返し単位c1~c5のいずれかを共重合してなることを特徴とする請求項3~5のいずれか1項に記載のポジ型レジスト材料。式中、R12~R16は水素原子、それぞれ炭素数1~30のアルキル基、一部又は全てがハロゲン原子で置換されたアルキル基、アルコキシ基、アルカノイル基又はアルコキシカルボニル基、炭素数6~10のアリール基、ハロゲン原子、又は1,1,1,3,3,3-ヘキサフルオロ-2-プロパノール基である。Zはメチレン基、酸素原子又は硫黄原子である。請求項7:高分子化合物が、更に下記一般式で示されるスルホニウム塩d1~d3のいずれかを共重合してなることを特徴とする請求項3~6のいずれか1項に記載のポジ型レジスト材料。式中、R20、R24、R28は水素原子又はメチル基、R21は単結合、フェニレン基、-O-R33-、又は-C=O-Y-R33-である。Yは酸素原子又はNH、R33は炭素数1~6の直鎖状、分岐状又は環状のアルキレン基、アルケニレン基又はフェニレン基であり、カルボニル基、エステル基、エーテル基又はヒドロキシ基を含んでいてもよい。R22、R23、R25、R26、R27、R29、R30、R31は同一又は異種の炭素数1~12の直鎖状、分岐状又は環状のアルキル基であり、カルボニル基、エステル基又はエーテル基を含んでいてもよく、又は炭素数6~12のアリール基、炭素数7~20のアラルキル基又はチオフェニル基を表す。Z0は単結合、メチレン基、エチレン基、フェニレン基、フッ素化されたフェニレン基、-O-R32-、又は-C=O-Z1-R32-である。Z1は酸素原子又はNH、R32は炭素数1~6の直鎖状、分岐状又は環状のアルキレン基、アルケニレン基又はフェニレン基であり、カルボニル基、エステル基、エーテル基又はヒドロキシ基を含んでいてもよい。Mは非求核性対向イオンを表す。0≦d1≦0.3、0≦d2≦0.3、0≦d3≦0.3、0<d1d2d3≦0.3の範囲である。請求項8:更に、有機溶剤及び酸発生剤を含有する化学増幅ポジ型レジスト材料であることを特徴とする請求項1~7のいずれか1項に記載のポジ型レジスト材料。請求項9:更に、溶解制御剤を含有するものであることを特徴とする請求項8記載のポジ型レジスト材料。請求項10:更に、添加剤として塩基性化合物及び/又は界面活性剤を配合してなることを特徴とする請求項8又は9記載のポジ型レジスト材料。請求項11:請求項1~10のいずれか1項に記載のポジ型レジスト材料を基板上に塗布する工程と、加熱処理後、高エネルギー線で露光する工程と、現像液を用いて現像する工程とを含むことを特徴とするパターン形成方法。以上のような本発明のポジ型レジスト材料、特には化学増幅ポジ型レジスト材料の用途としては、例えば、半導体回路形成におけるリソグラフィーだけでなく、マスク回路パターンの形成、あるいはマイクロマシーン、薄膜磁気ヘッド回路形成にも応用することができる。本発明のポジ型レジスト材料は、露光前後のアルカリ溶解速度コントラストが大幅に高く、高解像性を有し、露光後のパターン形状とエッジラフネスが良好で、その上特に酸拡散速度を抑制し、優れたエッチング耐性を示す。従って、特に超LSI製造用あるいはフォトマスクの微細パターン形成材料、EUV露光用のパターン形成材料として好適なポジ型レジスト材料、特には化学増幅ポジ型レジスト材料を得ることができる。以下、本発明につき更に詳しく説明する。本発明に係るレジスト材料は、カルボキシル基の水素原子が少なくとも下記一般式1で示される酸不安定基によって置換されている樹脂をベース樹脂にしていることを特徴とするレジスト材料である。式中、Aは-CR22m-、Bは-CR52n-を示し、R2、R5はそれぞれ独立に水素原子、又は炭素数1~6の直鎖状、分岐状又は環状のアルキル基である。あるいは、R2同士又はR5同士が互いに結合してこれらが結合する炭素原子と共に炭素数3~9の環、特に非芳香環を形成してもよい。m、nはそれぞれ1又は2である。R6は炭素数1~4のアルキル基、アルコキシ基、アルカノイル基、アルコキシカルボニル基、ヒドロキシ基、ニトロ基、炭素数6~10のアリール基、ハロゲン原子、又はシアノ基である。R3は炭素数1~12の直鎖状、分岐状又は環状のアルキル基、炭素数2~12のアルケニル基、炭素数2~12のアルキニル基、又は炭素数6~10のアリール基であり、酸素原子又は硫黄原子を有していてもよい。pは0~4の整数である。この場合、R2、R5として具体的には、水素原子、メチル基、エチル基、プロピル基、ブチル基、シクロプロピル基、シクロブチル基、シクロペンチル基、シクロヘキシル基が挙げられ、2つのR2、R5同士が結合して形成する基としてはシクロプロピル基、シクロブチル基、シクロペンチル基、シクロヘキシル基が挙げられ、-A-C-B-によって形成される環とスピロ環を形成していてもよい。R6として具体的には、水素原子、フッ素原子、メチル基、エチル基、プロピル基、ブチル基、メトキシ基、エトキシ基、アセトキシ基、メトキシカルボニル基、シアノ基、ニトロ基等が例示され、水素原子、メチル基、メトキシ基、アセトキシ基、メトキシカルボニル基、シアノ基、ニトロ基が好ましい。一般式1で示される酸不安定基は、好ましくはメタアクリル酸もしくはその誘導体以下、メタアクリレートと総称する、スチレンカルボン酸、ビニルナフタレンカルボン酸のカルボキシル基の水素原子を置換したものであり、本発明で用いるベース樹脂は、下記一般式2で示される繰り返し単位を有する重量平均分子量が1,000~500,000の範囲である高分子化合物であることが好ましい。式中、A、B、R3、R6、pは請求項1で定義した通りである。X1は単結合、又は-C=O-O-R8-、フェニレン基又はナフチレン基であり、R8は炭素数1~10の直鎖状、分岐状又は環状のアルキレン基であり、エステル基、エーテル基又はラクトン環を有していてもよい。R7は水素原子又はメチル基である。なお、ラクトン環を有する炭素数1~10のアルキレン基としては、下記式のものが挙げられる。一般式2で表される繰り返し単位aは、下記a1~a4で表すことができる。式中、A、B、R3、R6、R7、pは前述と同様である。0<a1a2a3a4<1.0の範囲である。これらの酸脱離基は、特にはKrF、EB、EUVリソグラフィーに適用することができる。一般式a1~a4に示される繰り返し単位を得るためのモノマーは、具体的には下記に例示することができる。本発明の繰り返し単位a1を得るための重合性酸不安定エステル化合物は、例えば2-アルキル-2-インダノール、2-アルキル-1,2,3,4-テトラヒドロ-2-ナフトール、6-アルキル-5,7,8,9-テトラヒドロ-6H-ベンゾシクロヘプタン-6-オールと、メタクリル酸クロリドとの反応によって得ることができる。また、他の繰り返し単位a2~a4を得るためのエステル化合物も同様にして得ることができる。本発明に係る上記式1の酸不安定基を有する高分子化合物は、上記式2のメタアクリレート、スチレンカルボン酸、ビニルナフタレンカルボン酸の繰り返し単位aに加えて、ヒドロキシ基、ラクトン環、エーテル基、エステル基、カルボニル基、シアノ基、スルホン酸エステル、スルホンアミドから選ばれる密着性基を有する繰り返し単位bが共重合されたものであることが好ましい。この場合、この繰り返し単位bとしては、電子ビーム及びEUV露光によって増感効果があるフェノール性水酸基を有するものが好ましく、フェノール性水酸基を有する繰り返し単位としては、下記b1~b8から選ばれることが好ましい。式中、X2、X3は単結合、-C=O-O-R11-、又は-C=O-NH-R11-であり、X4、X5は-C=O-O-R11-であり、R11は単結合、又は炭素数1~10の直鎖状、分岐状又は環状のアルキレン基である。R10は同一又は異種の水素原子又はメチル基である。Y1、Y2はメチレン基又はエチレン基、Zはメチレン基、酸素原子又は硫黄原子、qは1又は2である。上記フェノール性水酸基を有する繰り返し単位b1~b8を得るためのモノマーは、下記に示すことができる。また、フェノール性水酸基以外のヒドロキシ基、ラクトン環、エーテル基、エステル基、カルボニル基、シアノ基、スルホン酸エステル基、スルホンアミド基、環状の-O-C=O-S-又は-O-C=O-NH-から選ばれる密着性基を有する繰り返し単位bを得るためのモノマーとしては、具体的には下記に例示することができる。ヒドロキシ基を有するモノマーの場合、重合時にヒドロキシ基をエトキシエトキシ基などの酸によって脱保護し易いアセタールで置換しておいて、重合後に弱酸と水によって脱保護を行ってもよいし、アセチル基、ホルミル基、ピバロイル基等で置換しておいて重合後にアルカリ加水分解を行ってもよい。本発明に係る高分子化合物は、更に下記式で示されるインデン、アセナフチレン、クロモン、クマリン、ノルボルナジエン及びこれらの誘導体から選ばれる繰り返し単位c1~c5のいずれかを共重合してなることが好ましい。式中、R12~R16は水素原子、それぞれ炭素数1~30のアルキル基、一部又は全てがハロゲン原子で置換されたアルキル基、アルコキシ基、アルカノイル基又はアルコキシカルボニル基、炭素数6~10のアリール基、ハロゲン原子、又は1,1,1,3,3,3-ヘキサフルオロ-2-プロパノール基である。Zはメチレン基、酸素原子又は硫黄原子である。この場合、インデン、アセナフチレン、クロモン、クマリン、ノルボルナジエン及びこれらの誘導体から選ばれる繰り返し単位c1~c5を得るためのモノマーは、具体的には下記に例示することができる。更に、重合性オレフィンを有するオニウム塩の酸発生剤dを共重合することもできる。特開平4-230645号公報、特開2005-84365号公報、特開2006-045311号公報には、特定のスルホン酸が発生する重合性オレフィンを有するスルホニウム塩、ヨードニウム塩が提案されている。特開2006-178317号公報には、スルホン酸が主鎖に直結したスルホニウム塩が提案されている。本発明では、下記式で示されるスルホニウム塩を持つ繰り返し単位d1~d3のいずれかを共重合することができる。式中、R20、R24、R28は水素原子又はメチル基、R21は単結合、フェニレン基、-O-R33-、又は-C=O-Y-R33-である。Yは酸素原子又はNH、R33は炭素数1~6の直鎖状、分岐状又は環状のアルキレン基、アルケニレン基又はフェニレン基であり、カルボニル基-CO-、エステル基-COO-、エーテル基-O-又はヒドロキシ基を含んでいてもよい。R22、R23、R25、R26、R27、R29、R30、R31は同一又は異種の炭素数1~12の直鎖状、分岐状又は環状のアルキル基であり、カルボニル基、エステル基又はエーテル基を含んでいてもよく、又は炭素数6~12のアリール基、炭素数7~20のアラルキル基又はチオフェニル基を表す。Z0は単結合、メチレン基、エチレン基、フェニレン基、フッ素化されたフェニレン基、-O-R32-、又は-C=O-Z1-R32-である。Z1は酸素原子又はNH、R32は炭素数1~6の直鎖状、分岐状又は環状のアルキレン基、アルケニレン基又はフェニレン基であり、カルボニル基、エステル基、エーテル基又はヒドロキシ基を含んでいてもよい。Mは非求核性対向イオンを表す。0≦d1≦0.3、0≦d2≦0.3、0≦d3≦0.3、0≦d1d2d3≦0.3の範囲である。Mの非求核性対向イオンとしては、塩化物イオン、臭化物イオン等のハライドイオン、トリフレート、1,1,1-トリフルオロエタンスルホネート、ノナフルオロブタンスルホネート等のフルオロアルキルスルホネート、トシレート、ベンゼンスルホネート、4-フルオロベンゼンスルホネート、1,2,3,4,5-ペンタフルオロベンゼンスルホネート等のアリールスルホネート、メシレート、ブタンスルホネート等のアルキルスルホネート、ビストリフルオロメチルスルホニルイミド、ビスパーフルオロエチルスルホニルイミド、ビスパーフルオロブチルスルホニルイミド等のイミド酸、トリストリフルオロメチルスルホニルメチド、トリスパーフルオロエチルスルホニルメチドなどのメチド酸を挙げることができる。ポリマー主鎖に酸発生剤を結合させることによって酸拡散を小さくし、酸拡散のぼけによる解像性の低下を防止できる。また、酸発生剤が均一に分散することによってエッジラフネスLER、LWRが改善される。本発明は酸不安定基を有する繰り返し単位としてaの繰り返し単位を有することを必須とするが、下記式で示される酸不安定基R15で置換されたメタアクリル酸エステルの繰り返し単位e、酸不安定基R17で置換されたヒドロキシスチレンの繰り返し単位fを追加共重合することもできる。式中、R14、R16は水素原子又はメチル基を表し、R15、R17は一般式1で示される基以外の酸不安定基である。Wは単結合、エステル基又はアミド基である。rは1又は2である。繰り返し単位a、b、c、d、e、f以外に共重合できる繰り返し単位gとしては、スチレン、ビニルナフタレン、ビニルアントラセン、ビニルピレン、メチレンインダンなどに由来する繰り返し単位が挙げられる。酸不安定基繰り返し単位e、繰り返し単位fのR15、R17の酸不安定基は、種々選定されるが、同一でも異なっていてもよく、特に下記式A-1~A-3で置換された基で示されるものが挙げられる。式A-1において、RL30は炭素数4~20、好ましくは4~15の3級アルキル基、各アルキル基がそれぞれ炭素数1~6のトリアルキルシリル基、炭素数4~20のオキソアルキル基又は上記一般式A-3で示される基を示し、3級アルキル基として具体的には、tert-ブチル基、tert-アミル基、1,1-ジエチルプロピル基、1-エチルシクロペンチル基、1-ブチルシクロペンチル基、1-エチルシクロヘキシル基、1-ブチルシクロヘキシル基、1-エチル-2-シクロペンテニル基、1-エチル-2-シクロヘキセニル基、2-メチル-2-アダマンチル基等が挙げられ、トリアルキルシリル基として具体的には、トリメチルシリル基、トリエチルシリル基、ジメチル-tert-ブチルシリル基等が挙げられ、オキソアルキル基として具体的には、3-オキソシクロヘキシル基、4-メチル-2-オキソオキサン-4-イル基、5-メチル-2-オキソオキソラン-5-イル基等が挙げられる。A1は0~6の整数である。式A-2において、RL31、RL32は水素原子又は炭素数1~18、好ましくは1~10の直鎖状、分岐状又は環状のアルキル基を示し、具体的にはメチル基、エチル基、プロピル基、イソプロピル基、n-ブチル基、sec-ブチル基、tert-ブチル基、シクロペンチル基、シクロヘキシル基、2-エチルヘキシル基、n-オクチル基等を例示できる。RL33は炭素数1~18、好ましくは1~10の酸素原子等のヘテロ原子を有してもよい1価の炭化水素基を示し、直鎖状、分岐状もしくは環状のアルキル基、これらの水素原子の一部が水酸基、アルコキシ基、オキソ基、アミノ基、アルキルアミノ基等に置換されたものを挙げることができ、具体的には下記の置換アルキル基等が例示できる。RL31とRL32、RL31とRL33、RL32とRL33とは結合してこれらが結合する炭素原子と共に環を形成してもよく、環を形成する場合には環の形成に関与するRL31、RL32、RL33はそれぞれ炭素数1~18、好ましくは1~10の直鎖状又は分岐状のアルキレン基を示し、好ましくは環の炭素数は3~10、特に4~10である。上記式A-1の酸不安定基としては、具体的にはtert-ブトキシカルボニル基、tert-ブトキシカルボニルメチル基、tert-アミロキシカルボニル基、tert-アミロキシカルボニルメチル基、1,1-ジエチルプロピルオキシカルボニル基、1,1-ジエチルプロピルオキシカルボニルメチル基、1-エチルシクロペンチルオキシカルボニル基、1-エチルシクロペンチルオキシカルボニルメチル基、1-エチル-2-シクロペンテニルオキシカルボニル基、1-エチル-2-シクロペンテニルオキシカルボニルメチル基、1-エトキシエトキシカルボニルメチル基、2-テトラヒドロピラニルオキシカルボニルメチル基、2-テトラヒドロフラニルオキシカルボニルメチル基等が例示できる。更に、下記式A-1-1~A-1-10で示される置換基を挙げることもできる。ここで、RL37は互いに同一又は異種の炭素数1~10の直鎖状、分岐状もしくは環状のアルキル基、又は炭素数6~20のアリール基、RL38は水素原子、又は炭素数1~10の直鎖状、分岐状もしくは環状のアルキル基である。また、RL39は互いに同一又は異種の炭素数2~10の直鎖状、分岐状もしくは環状のアルキル基、又は炭素数6~20のアリール基である。A1は0~6の整数である。上記式A-2で示される酸不安定基のうち、直鎖状又は分岐状のものとしては、下記式A-2-1~A-2-35のものを例示することができる。上記式A-2で示される酸不安定基のうち、環状のものとしては、テトラヒドロフラン-2-イル基、2-メチルテトラヒドロフラン-2-イル基、テトラヒドロピラン-2-イル基、2-メチルテトラヒドロピラン-2-イル基等が挙げられる。また、一般式A-2aあるいはA-2bで表される酸不安定基によってベース樹脂が分子間あるいは分子内架橋されていてもよい。式中、RL40、RL41は水素原子、又は炭素数1~8の直鎖状、分岐状又は環状のアルキル基を示す。又は、RL40とRL41は互いに結合してこれらが結合する炭素原子と共に環を形成してもよく、環を形成する場合には環の形成に関与するRL40、RL41は炭素数1~8の直鎖状又は分岐状のアルキレン基を示す。RL42は炭素数1~10の直鎖状、分岐状又は環状のアルキレン基、B1、D1は0又は1~10、好ましくは0又は1~5の整数、C1は1~7の整数である。Aは、C11価の炭素数1~50の脂肪族もしくは脂環式飽和炭化水素基、芳香族炭化水素基又はヘテロ環基を示し、これらの基はヘテロ原子を介在してもよく、又はその炭素原子に結合する水素原子の一部が水酸基、カルボキシル基、カルボニル基又はフッ素原子によって置換されていてもよい。Bは-CO-O-、-NHCO-O-又は-NHCONH-を示す。この場合、好ましくは、Aは2~4価の炭素数1~20の直鎖状、分岐状又は環状のアルキレン基、アルキルトリイル基、アルキルテトライル基、炭素数6~30のアリーレン基であり、これらの基はヘテロ原子を介在していてもよく、またその炭素原子に結合する水素原子の一部が水酸基、カルボキシル基、アシル基又はハロゲン原子によって置換されていてもよい。また、C1は好ましくは1~3の整数である。一般式A-2a、A-2bで示される架橋型アセタール基は、具体的には下記式A-2-36~A-2-43のものが挙げられる。次に、式A-3においてRL34、RL35、RL36は炭素数1~20の直鎖状、分岐状もしくは環状のアルキル基等の1価炭化水素基であり、酸素、硫黄、窒素、フッ素などのヘテロ原子を含んでもよく、RL34とRL35、RL34とRL36、RL35とRL36とは互いに結合してこれらが結合する炭素原子と共に、炭素数3~20の環、特に脂環を形成してもよい。式A-3で示される3級アルキル基としては、tert-ブチル基、トリエチルカルビル基、1-エチルノルボニル基、1-メチルシクロヘキシル基、1-エチルシクロペンチル基、2-2-メチルアダマンチル基、2-2-エチルアダマンチル基、tert-アミル基等を挙げることができる。また、3級アルキル基としては、下記に示す式A-3-1~A-3-18を具体的に挙げることもできる。式A-3-1~A-3-18中、RL43は同一又は異種の炭素数1~8の直鎖状、分岐状又は環状のアルキル基、又は炭素数6~20のフェニル基、ナフチル基等のアリール基を示す。RL44、RL46は水素原子、又は炭素数1~20の直鎖状、分岐状又は環状のアルキル基を示す。RL45は炭素数6~20のフェニル基等のアリール基を示す。更に、下記式A-3-19、A-3-20に示すように、2価以上のアルキレン基、アリーレン基であるRL47を含んで、ポリマーの分子内あるいは分子間が架橋されていてもよい。式A-3-19、A-3-20中、RL43は前述と同様、RL47は炭素数1~20の直鎖状、分岐状もしくは環状のアルキレン基、又はフェニレン基等のアリーレン基を示し、酸素原子や硫黄原子、窒素原子などのヘテロ原子を含んでいてもよい。E1は1~3の整数である。特にA-3の酸不安定基としては下記A-3-21に示されるエキソ体構造を有するメタアクリル酸エステルの繰り返し単位が好ましく挙げられる。式中、R14は前述の通り、Rc3は炭素数1~8の直鎖状、分岐状又は環状のアルキル基又は炭素数6~20の置換されていてもよいアリール基を示す。Rc4~Rc9及びRc12、Rc13はそれぞれ独立に水素原子又は炭素数1~15のヘテロ原子を含んでもよい1価の炭化水素基を示し、Rc10、Rc11は水素原子又は炭素数1~15のヘテロ原子を含んでもよい1価の炭化水素基を示す。Rc4とRc5、Rc6とRc8、Rc6とRc9、Rc7とRc9、Rc7とRc13、Rc8とRc12、Rc10とRc11又はRc11とRc12は互いに環を形成していてもよく、その場合には炭素数1~15のヘテロ原子を含んでもよい2価の炭化水素基を示す。またRc4とRc13、Rc10とRc13又はRc6とRc8は隣接する炭素に結合するもの同士で何も介さずに結合し、二重結合を形成してもよい。また、本式により、鏡像体も表す。ここで、一般式A-3-21に示すエキソ構造を有する繰り返し単位を得るためのエステル体のモノマーとしては特開2000-327633号公報に示されている。具体的には下記に挙げることができるが、これらに限定されることはない。次に式A-3に示される酸不安定基としては、下記式A-3-22に示されるフランジイル基、テトラヒドロフランジイル基又はオキサノルボルナンジイル基を有するメタアクリル酸エステルの酸不安定基を挙げることができる。式中、R14は前述の通りである。Rc14、Rc15はそれぞれ独立に炭素数1~10の直鎖状、分岐状又は環状の1価炭化水素基を示す。Rc14、Rc15は互いに結合してこれらが結合する炭素原子と共に脂肪族炭化水素環を形成してもよい。Rc16はフランジイル基、テトラヒドロフランジイル基又はオキサノルボルナンジイル基から選ばれる2価の基を示す。Rc17は水素原子又はヘテロ原子を含んでもよい炭素数1~10の直鎖状、分岐状又は環状の1価炭化水素基を示す。フランジイル基、テトラヒドロフランジイル基又はオキサノルボルナンジイル基を有する酸不安定基で置換された繰り返し単位を得るためのモノマーは下記に例示される。なお、Acはアセチル基、Meはメチル基を示す。これら高分子化合物を合成するには、1つの方法としては、繰り返し単位a~gを与えるモノマーのうち所望のモノマーを、有機溶剤中、ラジカル重合開始剤を加え加熱重合を行い、共重合体の高分子化合物を得ることができる。重合時に使用する有機溶剤としてはトルエン、ベンゼン、テトラヒドロフラン、ジエチルエーテル、ジオキサン等が例示できる。重合開始剤としては、2,2’-アゾビスイソブチロニトリルAIBN、2,2’-アゾビス2,4-ジメチルバレロニトリル、ジメチル2,2-アゾビス2-メチルプロピオネート、ベンゾイルパーオキシド、ラウロイルパーオキシド等が例示でき、好ましくは50~80°Cに加熱して重合できる。反応時間としては2~100時間、好ましくは5~20時間である。ヒドロキシスチレン、ヒドロキシビニルナフタレンを共重合する場合は、ヒドロキシスチレン、ヒドロキシビニルナフタレンの代わりにアセトキシスチレン、アセトキシビニルナフタレンを用い、重合後上記アルカリ加水分解によってアセトキシ基を脱保護してポリヒドロキシスチレン、ヒドロキシポリビニルナフタレンにする方法もある。アルカリ加水分解時の塩基としては、アンモニア水、トリエチルアミン等が使用できる。また反応温度としては-20~100°C、好ましくは0~60°Cであり、反応時間としては0.2~100時間、好ましくは0.5~20時間である。ここで、繰り返し単位a~gの割合は、下記の通りである。aは0<a<1.0、好ましくは0.05≦a≦0.8、更に好ましくは0.08≦a≦0.7、bは0<b<1.0、好ましくは0.1≦b≦0.9、更に好ましくは0.15≦b≦0.8、cは0≦c<1.0、好ましくは0≦c≦0.85、更に好ましくは0≦c≦0.77、dは0≦d≦0.5、好ましくは0≦d≦0.4、更に好ましくは0≦d≦0.3、eは0≦e≦0.5、好ましくは0≦e≦0.4、更に好ましくは0≦e≦0.3、fは0≦f≦0.5、好ましくは0≦f≦0.4、更に好ましくは0≦f≦0.3、gは0≦g≦0.5、好ましくは0≦g≦0.4、更に好ましくは0≦g≦0.3であり、0.2≦abc≦1.0、特に0.3≦abc≦1.0であることが好ましく、abcdefg=1である。なお、例えば、abc=1とは、繰り返し単位a、b、cを含む高分子化合物において、繰り返し単位a、b、cの合計量が全繰り返し単位の合計量に対して100モルであることを示し、abc<1とは、繰り返し単位a、b、cの合計量が全繰り返し単位の合計量に対して100モル未満でa、b、c以外に他の繰り返し単位を有していることを示す。本発明のレジスト材料に用いられる高分子化合物は、それぞれ重量平均分子量が1,000~500,000、好ましくは2,000~30,000である。重量平均分子量が小さすぎるとレジスト材料が耐熱性に劣るものとなり、大きすぎるとアルカリ溶解性が低下し、パターン形成後に裾引き現象が生じ易くなってしまう。なお、重量平均分子量MwはゲルパーミエーションクロマトグラフィーGPCを用いたポリスチレン換算による測定値である。更に、本発明のポジ型レジスト材料に用いられる高分子化合物においては、多成分共重合体の分子量分布Mw/Mnが広い場合は低分子量や高分子量のポリマーが存在するために、露光後、パターン上に異物が見られたり、パターンの形状が悪化したりする。それ故、パターンルールが微細化するに従ってこのような分子量、分子量分布の影響が大きくなり易いことから、微細なパターン寸法に好適に用いられるレジスト材料を得るには、使用する多成分共重合体の分子量分布は1.0~2.0、特に1.0~1.5と狭分散であることが好ましい。また、組成比率や分子量分布や分子量が異なる2つ以上のポリマーをブレンドすることも可能である。本発明の高分子化合物は、ポジ型レジスト材料、特に化学増幅ポジ型レジスト材料のベース樹脂として好適で、このような高分子化合物をベース樹脂とし、これに有機溶剤、酸発生剤、溶解制御剤、塩基性化合物、界面活性剤、アセチレンアルコール類等を目的に応じ適宜組み合わせて配合してポジ型レジスト材料を構成することによって、露光部では前記高分子化合物が触媒反応により現像液に対する溶解速度が加速されるので、極めて高感度のポジ型レジスト材料とすることができ、レジスト膜の溶解コントラスト及び解像性が高く、露光余裕度があり、プロセス適応性に優れ、露光後のパターン形状が良好でありながら、より優れたエッチング耐性を示し、特に酸拡散を抑制できることから粗密寸法差が小さく、これらのことから実用性が高く、超LSI用レジスト材料として非常に有効なものとすることができる。特に、酸発生剤を含有させ、酸触媒反応を利用した化学増幅ポジ型レジスト材料とすると、より高感度のものとすることができると共に、諸特性が一層優れたものとなり極めて有用なものとなる。また、ポジ型レジスト材料に溶解制御剤を配合することによって、露光部と未露光部との溶解速度の差を一層大きくすることができ、解像度を一層向上させることができる。更に、塩基性化合物を添加することによって、例えばレジスト膜中での酸の拡散速度を抑制し解像度を一層向上させることができるし、界面活性剤を添加することによってレジスト材料の塗布性を一層向上あるいは制御することができる。本発明のポジ型レジスト材料には、本発明のパターン形成方法に用いる化学増幅ポジ型レジスト材料を機能させるために酸発生剤を含んでもよく、例えば、活性光線又は放射線に感応して酸を発生する化合物光酸発生剤を含有してもよい。光酸発生剤の成分としては、高エネルギー線照射により酸を発生する化合物であればいずれでも構わない。好適な光酸発生剤としてはスルホニウム塩、ヨードニウム塩、スルホニルジアゾメタン、N-スルホニルオキシイミド、オキシム-O-スルホネート型酸発生剤等がある。以下に詳述するが、これらは単独であるいは2種以上混合して用いることができる。酸発生剤の具体例としては、特開2008-111103号公報の段落[0122]~[0142]に記載されている。有機溶剤の具体例としては、特開2008-111103号公報の段落[0144]~[0145]に記載のシクロヘキサノン、メチル-2-n-アミルケトン等のケトン類、3-メトキシブタノール、3-メチル-3-メトキシブタノール、1-メトキシ-2-プロパノール、1-エトキシ-2-プロパノール等のアルコール類、プロピレングリコールモノメチルエーテル、エチレングリコールモノメチルエーテル、プロピレングリコールモノエチルエーテル、エチレングリコールモノエチルエーテル、プロピレングリコールジメチルエーテル、ジエチレングリコールジメチルエーテル等のエーテル類、プロピレングリコールモノメチルエーテルアセテート、プロピレングリコールモノエチルエーテルアセテート、乳酸エチル、ピルビン酸エチル、酢酸ブチル、3-メトキシプロピオン酸メチル、3-エトキシプロピオン酸エチル、酢酸tert-ブチル、プロピオン酸tert-ブチル、プロピレングリコールモノtert-ブチルエーテルアセテート等のエステル類、γ-ブチロラクトン等のラクトン類及びその混合溶剤が挙げられ、塩基性化合物としては段落[0146]~[0164]に記載の1級、2級、3級のアミン化合物、特にはヒドロキシ基、エーテル基、エステル基、ラクトン環、シアノ基、スルホン酸エステル基を有するアミン化合物を挙げることができ、界面活性剤は段落[0165]~[0166]、溶解制御剤としては特開2008-122932号公報の段落[0155]~[0178]、アセチレンアルコール類は段落[0179]~[0182]に記載されている。特開2008-239918号公報記載のポリマー型のクエンチャーを添加することもできる。このものは、コート後のレジスト表面に配向することによってパターン後のレジストの矩形性を高める。ポリマー型クエンチャーは、液浸露光用の保護膜を適用したときのパターンの膜減りやパターントップのラウンディングを防止する効果もある。なお、酸発生剤の配合量は、ベース樹脂100質量部に対し0.01~100質量部、特に0.1~80質量部とすることが好ましく、有機溶剤の配合量は、ベース樹脂100質量部に対し50~10,000質量部、特に100~5,000質量部であることが好ましい。また、ベース樹脂100質量部に対し、溶解制御剤は0~50質量部、特に0~40質量部、塩基性化合物は0~100質量部、特に0.001~50質量部、界面活性剤は0~10質量部、特に0.0001~5質量部の配合量とすることが好ましい。本発明のポジ型レジスト材料、例えば有機溶剤と、一般式1で示される酸脱離基を有する高分子化合物と、酸発生剤、塩基性化合物を含む化学増幅ポジ型レジスト材料を種々の集積回路製造に用いる場合は、特に限定されないが、公知のリソグラフィー技術を適用することができる。例えば、本発明のポジ型レジスト材料を、集積回路製造用の基板Si、SiO2、SiN、SiON、TiN、WSi、BPSG、SOG、有機反射防止膜等あるいはマスク回路製造用の基板Cr、CrO、CrON、MoSi、SiO2等上にスピンコート、ロールコート、フローコート、ディップコート、スプレーコート、ドクターコート等の適当な塗布方法により塗布膜厚が0.1~2.0μmとなるように塗布する。これをホットプレート上で60~150°C、10秒~30分間、好ましくは80~120°C、30秒~20分間プリベークする。次いで、紫外線、遠紫外線、電子線、X線、エキシマレーザー、γ線、シンクロトロン放射線、真空紫外線軟X線等の高エネルギー線から選ばれる光源で目的とするパターンを所定のマスクを通じてもしくは直接露光を行う。露光量は1~200mJ/cm2程度、特に10~100mJ/cm2、又は0.1~100μC/cm2程度、特に0.5~50μC/cm2となるように露光することが好ましい。次に、ホットプレート上で60~150°C、10秒~30分間、好ましくは80~120°C、30秒~20分間ポストエクスポージャベークPEBする。更に、0.1~10質量、好ましくは2~10質量、特に2~8質量のテトラメチルアンモニウムヒドロキシドTMAH、テトラエチルアンモニウムヒドロキシドTEAH、テトラプロピルアンモニウムヒドロキシドTPAH、テトラブチルアンモニウムヒドロキシドTBAH等のアルカリ水溶液の現像液を用い、3秒~3分間、好ましくは5秒~2分間、浸漬dip法、パドルpuddle法、スプレーspray法等の常法により現像することにより、光を照射した部分は現像液に溶解し、露光されなかった部分は溶解せず、基板上に目的のポジ型のパターンが形成される。なお、本発明のレジスト材料は、特に高エネルギー線の中でも電子線、真空紫外線軟X線、X線、γ線、シンクロトロン放射線による微細パターニングに最適である。一般的に広く用いられているTMAH水溶液よりも、アルキル鎖を長くしたTEAH、TPAH、TBAHは現像中の膨潤を低減させてパターンの倒れを防ぐ効果がある。特許第3429592号公報には、アダマンタンメタクリレートのような脂環構造を有する繰り返し単位と、tert-ブチルメタクリレートのような酸不安定基を有する繰り返し単位を共重合し、親水性基が無くて撥水性の高いポリマーの現像のために、TBAH水溶液を用いた例が提示されている。テトラメチルアンモニウムヒドロキシドTMAH現像液は2.38質量の水溶液が最も広く用いられている。これは0.26Nに相当し、TEAH、TPAH、TBAH水溶液も同じ規定度であることが好ましい。0.26NとなるTEAH、TPAH、TBAHの質量は、それぞれ3.84質量、5.31質量、6.78質量である。EB、EUVで解像される32nm以下のパターンにおいて、ラインがよれたり、ライン同士がくっついたり、くっついたラインが倒れたりする現象が起きている。これは、現像液中に膨潤して膨らんだライン同士がくっつくのが原因と考えられる。膨潤したラインは、現像液を含んでスポンジのように軟らかいために、リンスの応力で倒れ易くなっている。アルキル鎖を長くした現像液はこのような理由で、膨潤を防いでパターン倒れを防ぐ効果がある。有機溶剤現像によってネガ型のパターンを得ることもできる。現像液としては、2-オクタノン、2-ノナノン、2-ヘプタノン、3-ヘプタノン、4-ヘプタノン、2-ヘキサノン、3-ヘキサノン、ジイソブチルケトン、メチルシクロヘキサノン、アセトフェノン、メチルアセトフェノン、酢酸プロピル、酢酸ブチル、酢酸イソブチル、酢酸アミル、酢酸ブテニル、酢酸イソアミル、酢酸フェニル、蟻酸プロピル、蟻酸ブチル、蟻酸イソブチル、蟻酸アミル、蟻酸イソアミル、吉草酸メチル、ペンテン酸メチル、クロトン酸メチル、クロトン酸エチル、プロピオン酸メチル、プロピオン酸エチル、3-エトキシプロピオン酸エチル、乳酸メチル、乳酸エチル、乳酸プロピル、乳酸ブチル、乳酸イソブチル、乳酸アミル、乳酸イソアミル、2-ヒドロキシイソ酪酸メチル、2-ヒドロキシイソ酪酸エチル、安息香酸メチル、安息香酸エチル、酢酸フェニル、酢酸ベンジル、フェニル酢酸メチル、蟻酸ベンジル、蟻酸フェニルエチル、3-フェニルプロピオン酸メチル、プロピオン酸ベンジル、フェニル酢酸エチル、酢酸2-フェニルエチルから選ばれる1種以上を挙げることができる。現像の終了時には、リンスを行う。リンス液としては、現像液と混溶し、レジスト膜を溶解させない溶剤が好ましい。このような溶剤としては、炭素数3~10のアルコール、炭素数8~12のエーテル化合物、炭素数6~12のアルカン、アルケン、アルキン、芳香族系の溶剤が好ましく用いられる。具体的に、炭素数6~12のアルカンとしてはヘキサン、ヘプタン、オクタン、ノナン、デカン、ウンデカン、ドデカン、メチルシクロペンタン、ジメチルシクロペンタン、シクロヘキサン、メチルシクロヘキサン、ジメチルシクロヘキサン、シクロヘプタン、シクロオクタン、シクロノナンなどが挙げられる。炭素数6~12のアルケンとしては、ヘキセン、ヘプテン、オクテン、シクロヘキセン、メチルシクロヘキセン、ジメチルシクロヘキセン、シクロヘプテン、シクロオクテンなどが挙げられ、炭素数6~12のアルキンとしては、ヘキシン、ヘプチン、オクチンなどが挙げられ、炭素数3~10のアルコールとしては、n-プロピルアルコール、イソプロピルアルコール、1-ブチルアルコール、2-ブチルアルコール、イソブチルアルコール、tert-ブチルアルコール、1-ペンタノール、2-ペンタノール、3-ペンタノール、tert-アミルアルコール、ネオペンチルアルコール、2-メチル-1-ブタノール、3-メチル-1-ブタノール、3-メチル-3-ペンタノール、シクロペンタノール、1-ヘキサノール、2-ヘキサノール、3-ヘキサノール、2,3-ジメチル-2-ブタノール、3,3-ジメチル-1-ブタノール、3,3-ジメチル-2-ブタノール、2-エチル-1-ブタノール、2-メチル-1-ペンタノール、2-メチル-2-ペンタノール、2-メチル-3-ペンタノール、3-メチル-1-ペンタノール、3-メチル-2-ペンタノール、3-メチル-3-ペンタノール、4-メチル-1-ペンタノール、4-メチル-2-ペンタノール、4-メチル-3-ペンタノール、シクロヘキサノール、1-オクタノールなどが挙げられる。炭素数8~12のエーテル化合物としては、ジ-n-ブチルエーテル、ジイソブチルエーテル、ジ-sec-ブチルエーテル、ジ-n-ペンチルエーテル、ジイソペンチルエーテル、ジ-sec-ペンチルエーテル、ジ-tert-アミルエーテル、ジ-n-ヘキシルエーテルから選ばれる1種以上の溶剤が挙げられる。前述の溶剤に加えてトルエン、キシレン、エチルベンゼン、イソプロピルベンゼン、tert-ブチルベンゼン、メシチレン等の芳香族系の溶剤を用いることもできる。以下、合成例、比較合成例及び実施例、比較例を示して本発明を具体的に説明するが、本発明は下記の実施例に制限されるものではない。なお、重量平均分子量MwはゲルパーミエーションクロマトグラフィーGPCを用いたポリスチレン換算による測定値である。[モノマー合成例]本発明の重合性酸不安定化合物を以下のように合成した。[モノマー合成例1]メタクリル酸2-メチルインダン-2-イルモノマー1の合成メタクリル酸クロリド120g、2-メチル-2-ヒドロキシインダン200gとトルエン1,500gの混合物に、氷冷、撹拌下、トリエチルアミン111gを添加した。その後、室温にて16時間撹拌した。通常の水系後処理aqueouswork-up、溶媒留去により粗生成物を得た。カラムクロマトグラフィーにより精製を行い、目的物のメタクリル酸2-メチルインダン-2-イルモノマー1を得た。同様の方法でモノマー2~9を得た。この場合、モノマー5~9については、2-メチル-2-ヒドロキシインダンを、モノマー5は1,2,3,4-テトラヒドロ-2-エチルナフタレン-2-オール、モノマー6は1,2,3,4-テトラヒドロ-1,2-ジメチルナフタレン-2-オール、モノマー7は6,7,8,9-テトラヒドロ-5Hベンゾシクロヘプテン-6-メチル-6-オール、モノマー8は6,7,8,9-テトラヒドロ-5Hベンゾシクロヘプテン-7-メチル-7-オール、モノマー9は1,2,3,4-テトラヒドロ-1,1,2-トリメチルナフタレン-2-オールに換えて合成を行った。一方、モノマー2~4については、モノマー2は2-メチル-2-ヒドロキシインダンとメタクリル酸-5-カルボン酸-4-オキサトリシクロ[4.2.1.037]ノナン-5-オン-2-イルとの反応、モノマー3は2-メチル-2-ヒドロキシインダンと4-ビニル安息香酸との反応、モノマー4は2-メチル-2-ヒドロキシインダンと5-ビニル-1-ナフトエ酸との反応に換えて合成を行った。モノマー1:メタクリル酸2-メチル-2-インダン-2-イルモノマー2:メタクリル酸2-メチル-2-インダン-2-イルオキシカルボニル-4-オキサトリシクロ[4.2.1.037]ノナン-5-オン-2-イルモノマー3:4-ビニル安息香酸=2-メチル-2-インダン-2-イルモノマー4:5-ビニル-1-ナフトエ酸=2-メチル-2-インダン-2-イルモノマー5:メタクリル酸1,2,3,4-テトラヒドロ-2-エチルナフタレン-2-イルモノマー6:メタクリル酸1,2,3,4-テトラヒドロ-1,2-ジメチルナフタレン-2-イルモノマー7:メタクリル酸5,6,7,8,9,10-ヘキサヒドロベンゾシクロオクテン-6-メチル-6-イルモノマー8:メタクリル酸5,6,7,8,9,10-ヘキサヒドロベンゾシクロオクテン-7-メチル-7-イルモノマー9:メタクリル酸1,2,3,4-テトラヒドロ-1,1,2-トリメチルナフタレン-2-イルまた、PAGモノマー1~9及び密着性モノマー1,2は、以下の通りである。PAGモノマー1:4-メタクリル酸オキシフェニルジフェニルスルホニウムパーフルオロブタンスルホネートPAGモノマー2:トリフェニルスルホニウム2,3,5,6-テトラフルオロ-4-メタクリロイルオキシベンゼンスルホナートPAGモノマー3:トリフェニルスルホニウム1,1,3,3,3-ペンタフルオロ-2-メタクリロイルオキシプロパン-1-スルホネートPAGモノマー4:5-フェニルジベンゾチオフェニウム1,1,3,3,3-ペンタフルオロ-2-メタクリロイルオキシプロパン-1-スルホナートPAGモノマー5:10-フェニルフェノキサチイニウム1,1,3,3,3-ペンタフルオロ-2-メタクリロイルオキシプロパン-1-スルホナートPAGモノマー6:トリフェニルスルホニウム1,1,3,3,3-ペンタフルオロ-2-3-メタクリロイルオキシ-アダマンタン-1-カルボニルオキシ-プロパン-1-スルホネートPAGモノマー7:トリフェニルスルホニウム1,1-ジフルオロ-2-3-メタクリロイルオキシ-アダマンタン-1-カルボニルオキシ-エタン-1-スルホネート密着性モノマー1:メタクリル酸2-オキソ-1,3-ベンゾオキサチオール-5-イル密着性モノマー2:メタクリル酸2-オキソ-2,3-ジヒドロベンゾオキサゾール-5-イル[ポリマー合成例][ポリマー合成例1]2Lのフラスコにモノマー1を6.5g、4-アセトキシスチレンを11.3g、溶剤としてテトラヒドロフランを40g添加した。この反応容器を窒素雰囲気下、-70°Cまで冷却し、減圧脱気、窒素ブローを3回繰り返した。室温まで昇温後、重合開始剤としてAIBNアゾビスイソブチロニトリルを1.2g加え、60°Cまで昇温後、15時間反応させた。この反応溶液をイソプロピルアルコール1L溶液中に沈殿させ、得られた白色固体をメタノール100mL及びテトラヒドロフラン200mLの混合溶剤に再度溶解し、トリエチルアミン10g、水10gを加え、70°Cで5時間アセチル基の脱保護反応を行い、酢酸を用いて中和した。反応溶液を濃縮後、アセトン100mLに溶解し、上記と同様の沈殿、濾過、60°Cで乾燥を行い、白色重合体を得た。得られた重合体を13C,1H-NMR、及びGPC測定したところ、以下の分析結果となった。共重合組成比モル比モノマー1:4-ヒドロキシスチレン=0.30:0.70重量平均分子量Mw=8,200分子量分布Mw/Mn=1.73この高分子化合物をポリマー1とする。[ポリマー合成例2]2Lのフラスコにモノマー1を6.8g、メタクリル酸3-ヒドロキシフェニルを13.7g、溶剤としてテトラヒドロフランを40g添加した。この反応容器を窒素雰囲気下、-70°Cまで冷却し、減圧脱気、窒素ブローを3回繰り返した。室温まで昇温後、重合開始剤としてAIBNアゾビスイソブチロニトリルを1.2g加え、60°Cまで昇温後、15時間反応させた。この反応溶液をイソプロピルアルコール1L溶液中に沈殿させ、得られた白色固体を濾過後、60°Cで減圧乾燥し、白色重合体を得た。得られた重合体を13C,1H-NMR、及びGPC測定したところ、以下の分析結果となった。共重合組成比モル比モノマー1:メタクリル酸3-ヒドロキシフェニル=0.23:0.77重量平均分子量Mw=8,100分子量分布Mw/Mn=1.91この高分子化合物をポリマー2とする。[ポリマー合成例3]2Lのフラスコにモノマー1を6.8g、メタクリル酸5-ヒドロキシインダン-2-イルを16.8g、溶剤としてテトラヒドロフランを40g添加した。この反応容器を窒素雰囲気下、-70°Cまで冷却し、減圧脱気、窒素ブローを3回繰り返した。室温まで昇温後、重合開始剤としてAIBNアゾビスイソブチロニトリルを1.2g加え、60°Cまで昇温後、15時間反応させた。この反応溶液をイソプロピルアルコール1L溶液中に沈殿させ、得られた白色固体を濾過後、60°Cで減圧乾燥し、白色重合体を得た。得られた重合体を13C,1H-NMR、及びGPC測定したところ、以下の分析結果となった。共重合組成比モル比モノマー1:メタクリル酸5-ヒドロキシインダン-2-イル=0.23:0.77重量平均分子量Mw=8,300分子量分布Mw/Mn=1.83この高分子化合物をポリマー3とする。[ポリマー合成例4]2Lのフラスコにモノマー1を6.5g、メタクリル酸5-ヒドロキシインダン-2-イルを8.7g、メタクリル酸3-オキソ-2,7-ジオキサトリシクロ[4.2.1.048]ノナン-9-イルを6.7g、溶剤としてテトラヒドロフランを40g添加した。この反応容器を窒素雰囲気下、-70°Cまで冷却し、減圧脱気、窒素ブローを3回繰り返した。室温まで昇温後、重合開始剤としてAIBNアゾビスイソブチロニトリルを1.2g加え、60°Cまで昇温後、15時間反応させた。この反応溶液をイソプロピルアルコール1L溶液中に沈殿させ、得られた白色固体を濾過後、60°Cで減圧乾燥し、白色重合体を得た。得られた重合体を13C,1H-NMR、及びGPC測定したところ、以下の分析結果となった。共重合組成比モル比モノマー1:メタクリル酸5-ヒドロキシインダン-2-イル:メタクリル酸3-オキソ-2,7-ジオキサトリシクロ[4.2.1.048]ノナン-9-イル=0.30:0.40:0.30重量平均分子量Mw=9,300分子量分布Mw/Mn=1.89この高分子化合物をポリマー4とする。[ポリマー合成例5]2Lのフラスコにモノマー1を5.0g、インデンを1.7g、4-アセトキシスチレンを10.8g、溶剤としてテトラヒドロフランを40g添加した。この反応容器を窒素雰囲気下、-70°Cまで冷却し、減圧脱気、窒素ブローを3回繰り返した。室温まで昇温後、重合開始剤としてAIBNアゾビスイソブチロニトリルを1.2g加え、60°Cまで昇温後、15時間反応させた。この反応溶液をイソプロピルアルコール1L溶液中に沈殿させ、得られた白色固体をメタノール100mL及びテトラヒドロフラン200mLの混合溶剤に再度溶解し、トリエチルアミン10g、水10gを加え、70°Cで5時間アセチル基の脱保護反応を行い、酢酸を用いて中和した。反応溶液を濃縮後、アセトン100mLに溶解し、上記と同様の沈殿、濾過、60°Cで乾燥を行い、白色重合体を得た。得られた重合体を13C,1H-NMR、及びGPC測定したところ、以下の分析結果となった。共重合組成比モル比モノマー1:インデン:4-ヒドロキシスチレン=0.23:0.10:0.67重量平均分子量Mw=7,100分子量分布Mw/Mn=2.01この高分子化合物をポリマー5とする。[ポリマー合成例6]2Lのフラスコにモノマー1を6.1g、メタクリル酸4-ヒドロキシフェニルを5.3g、4-アセトキシスチレンを6.8g、溶剤としてテトラヒドロフランを40g添加した。この反応容器を窒素雰囲気下、-70°Cまで冷却し、減圧脱気、窒素ブローを3回繰り返した。室温まで昇温後、重合開始剤としてAIBNアゾビスイソブチロニトリルを1.2g加え、60°Cまで昇温後、15時間反応させた。この反応溶液をイソプロピルアルコール1L溶液中に沈殿させ、得られた白色固体をメタノール100mL及びテトラヒドロフラン200mLの混合溶剤に再度溶解し、トリエチルアミン10g、水10gを加え、70°Cで5時間アセチル基の脱保護反応を行い、酢酸を用いて中和した。反応溶液を濃縮後、アセトン100mLに溶解し、上記と同様の沈殿、濾過、60°Cで乾燥を行い、白色重合体を得た。得られた重合体を13C,1H-NMR、及びGPC測定したところ、以下の分析結果となった。共重合組成比モル比モノマー1:メタクリル酸4-ヒドロキシフェニル:4-ヒドロキシスチレン=0.28:0.30:0.42重量平均分子量Mw=7,400分子量分布Mw/Mn=1.77この高分子化合物をポリマー6とする。[ポリマー合成例7]2Lのフラスコにモノマー1を5.6g、メタクリル酸1-ヒドロキシナフタレン-5-イルを6.8g、メタクリル酸テトラヒドロ-2-オキソフラン-3-イルを7.5g、溶剤としてテトラヒドロフランを40g添加した。この反応容器を窒素雰囲気下、-70°Cまで冷却し、減圧脱気、窒素ブローを3回繰り返した。室温まで昇温後、重合開始剤としてAIBNアゾビスイソブチロニトリルを1.2g加え、60°Cまで昇温後、15時間反応させた。この反応溶液をイソプロピルアルコール1L溶液中に沈殿させ、得られた白色固体を濾過後、60°Cで減圧乾燥し、白色重合体を得た。得られた重合体を13C,1H-NMR、及びGPC測定したところ、以下の分析結果となった。共重合組成比モル比モノマー1:メタクリル酸1-ヒドロキシナフタレン-5-イル:メタクリル酸テトラヒドロ-2-オキソフラン-3-イル=0.26:0.30:0.44重量平均分子量Mw=7,200分子量分布Mw/Mn=1.96この高分子化合物をポリマー7とする。[ポリマー合成例8]2Lのフラスコにモノマー1を5.0g、4-アセトキシスチレンを10.7g、アセナフチレンを1.7g、溶剤としてテトラヒドロフランを20g添加した。この反応容器を窒素雰囲気下、-70°Cまで冷却し、減圧脱気、窒素ブローを3回繰り返した。室温まで昇温後、重合開始剤としてAIBNアゾビスイソブチロニトリルを1.2g加え、60°Cまで昇温後、15時間反応させた。この反応溶液をイソプロピルアルコール1L溶液中に沈殿させ、得られた白色固体をメタノール100mL及びテトラヒドロフラン200mLの混合溶剤に再度溶解し、トリエチルアミン10g、水10gを加え、70°Cで5時間アセチル基の脱保護反応を行い、酢酸を用いて中和した。反応溶液を濃縮後、アセトン100mLに溶解し、上記と同様の沈殿、濾過、60°Cで乾燥を行い、白色重合体を得た。得られた重合体を13C,1H-NMR、及びGPC測定したところ、以下の分析結果となった。共重合組成比モル比モノマー1:4-ヒドロキシスチレン:アセナフチレン=0.23:0.67:0.10重量平均分子量Mw=6,600分子量分布Mw/Mn=1.99この高分子化合物をポリマー8とする。[ポリマー合成例9]2Lのフラスコにモノマー1を5.2g、7-アセトキシインデンを2.0g、4-アセトキシスチレンを10.6g、溶剤としてテトラヒドロフランを40g添加した。この反応容器を窒素雰囲気下、-70°Cまで冷却し、減圧脱気、窒素ブローを3回繰り返した。室温まで昇温後、重合開始剤としてAIBNアゾビスイソブチロニトリルを1.2g加え、60°Cまで昇温後、15時間反応させた。この反応溶液をイソプロピルアルコール1L溶液中に沈殿させ、得られた白色固体を濾過後、60°Cで減圧乾燥し、白色重合体を得た。この反応溶液をイソプロピルアルコール1L溶液中に沈殿させ、得られた白色固体をメタノール100mL及びテトラヒドロフラン200mLの混合溶剤に再度溶解し、トリエチルアミン10g、水10gを加え、70°Cで5時間アセチル基の脱保護反応を行い、酢酸を用いて中和した。反応溶液を濃縮後、アセトン100mLに溶解し、上記と同様の沈殿、濾過、60°Cで乾燥を行い、白色重合体を得た。得られた重合体を13C,1H-NMR、及びGPC測定したところ、以下の分析結果となった。共重合組成比モル比モノマー1:7-ヒドロキシインデン:4-ヒドロキシスチレン=0.24:0.10:0.66重量平均分子量Mw=6,100分子量分布Mw/Mn=1.93この高分子化合物をポリマー9とする。[ポリマー合成例10]2Lのフラスコにモノマー1を5.0g、4-アセトキシスチレンを8.3g、6-ヒドロキシクマリンを2.7g、クマリンを1.5g、溶剤としてテトラヒドロフランを20g添加した。この反応容器を窒素雰囲気下、-70°Cまで冷却し、減圧脱気、窒素ブローを3回繰り返した。室温まで昇温後、重合開始剤としてAIBNアゾビスイソブチロニトリルを1.2g加え、60°Cまで昇温後、15時間反応させた。この反応溶液をイソプロピルアルコール1L溶液中に沈殿させ、得られた白色固体をメタノール100mL及びテトラヒドロフラン200mLの混合溶剤に再度溶解し、トリエチルアミン10g、水10gを加え、70°Cで5時間アセチル基の脱保護反応を行い、酢酸を用いて中和した。反応溶液を濃縮後、アセトン100mLに溶解し、上記と同様の沈殿、濾過、60°Cで乾燥を行い、白色重合体を得た。得られた重合体を13C,1H-NMR、及びGPC測定したところ、以下の分析結果となった。共重合組成比モル比モノマー1:4-ヒドロキシスチレン:6-ヒドロキシクマリン:クマリン=0.23:0.52:0.15:0.10重量平均分子量Mw=6,200分子量分布Mw/Mn=2.10この高分子化合物をポリマー10とする。[ポリマー合成例11]2Lのフラスコにモノマー1を5.0g、メタクリル酸5-ヒドロキシ-1,2,3,4-テトラヒドロナフタレン-2-イルを15.5g、クロモンを1.6g、溶剤としてテトラヒドロフランを20g添加した。この反応容器を窒素雰囲気下、-70°Cまで冷却し、減圧脱気、窒素ブローを3回繰り返した。室温まで昇温後、重合開始剤としてAIBNアゾビスイソブチロニトリルを1.2g加え、60°Cまで昇温後、15時間反応させた。この反応溶液をイソプロピルアルコール1L溶液中に沈殿させ、得られた白色固体を濾過後、60°Cで減圧乾燥し、白色重合体を得た。得られた重合体を13C,1H-NMR、及びGPC測定したところ、以下の分析結果となった。共重合組成比モル比モノマー1:メタクリル酸5-ヒドロキシ-1,2,3,4-テトラヒドロナフタレン-2-イル:クロモン=0.23:0.67:0.10重量平均分子量Mw=6,100分子量分布Mw/Mn=1.81この高分子化合物をポリマー11とする。[ポリマー合成例12]2Lのフラスコにモノマー3を6.4g、4-アセトキシスチレンを10.7g、クロモンを1.6g、溶剤としてテトラヒドロフランを20g添加した。この反応容器を窒素雰囲気下、-70°Cまで冷却し、減圧脱気、窒素ブローを3回繰り返した。室温まで昇温後、重合開始剤としてAIBNアゾビスイソブチロニトリルを1.2g加え、60°Cまで昇温後、15時間反応させた。この反応溶液をイソプロピルアルコール1L溶液中に沈殿させ、得られた白色固体をメタノール100mL及びテトラヒドロフラン200mLの混合溶剤に再度溶解し、トリエチルアミン10g、水10gを加え、70°Cで5時間アセチル基の脱保護反応を行い、酢酸を用いて中和した。反応溶液を濃縮後、アセトン100mLに溶解し、上記と同様の沈殿、濾過、60°Cで乾燥を行い、白色重合体を得た。得られた重合体を13C,1H-NMR、及びGPC測定したところ、以下の分析結果となった。共重合組成比モル比モノマー3:4-ヒドロキシスチレン:クロモン=0.23:0.67:0.10重量平均分子量Mw=8,900分子量分布Mw/Mn=1.70この高分子化合物をポリマー12とする。[ポリマー合成例13]2Lのフラスコにモノマー4を7.5g、4-アセトキシスチレンを10.4g、クマリンを1.8g、溶剤としてテトラヒドロフランを20g添加した。この反応容器を窒素雰囲気下、-70°Cまで冷却し、減圧脱気、窒素ブローを3回繰り返した。室温まで昇温後、重合開始剤としてAIBNアゾビスイソブチロニトリルを1.2g加え、60°Cまで昇温後、15時間反応させた。この反応溶液をイソプロピルアルコール1L溶液中に沈殿させ、得られた白色固体をメタノール100mL及びテトラヒドロフラン200mLの混合溶剤に再度溶解し、トリエチルアミン10g、水10gを加え、70°Cで5時間アセチル基の脱保護反応を行い、酢酸を用いて中和した。反応溶液を濃縮後、アセトン100mLに溶解し、上記と同様の沈殿、濾過、60°Cで乾燥を行い、白色重合体を得た。得られた重合体を13C,1H-NMR、及びGPC測定したところ、以下の分析結果となった。共重合組成比モル比モノマー4:4-ヒドロキシスチレン:クマリン=0.23:0.65:0.12重量平均分子量Mw=7,600分子量分布Mw/Mn=1.99この高分子化合物をポリマー13とする。[ポリマー合成例14]2Lのフラスコにモノマー1を6.5g、メタクリル酸4-ヒドロキシフェニルを5.3g、メタクリル酸3-オキソ-2,7-ジオキサトリシクロ[4.2.1.048]ノナン-9-イルを6.7g、PAGモノマー1を6.5g、溶剤としてテトラヒドロフランを40g添加した。この反応容器を窒素雰囲気下、-70°Cまで冷却し、減圧脱気、窒素ブローを3回繰り返した。室温まで昇温後、重合開始剤としてAIBNアゾビスイソブチロニトリルを1.2g加え、60°Cまで昇温後、15時間反応させた。この反応溶液をイソプロピルアルコール1L溶液中に沈殿させ、得られた白色固体を濾過後、60°Cで減圧乾燥し、白色重合体を得た。得られた重合体を13C,1H-NMR、及びGPC測定したところ、以下の分析結果となった。共重合組成比モル比モノマー1:メタクリル酸4-ヒドロキシフェニル:メタクリル酸3-オキソ-2,7-ジオキサトリシクロ[4.2.1.048]ノナン-9-イル:PAGモノマー1=0.30:0.30:0.30:0.10重量平均分子量Mw=8,200分子量分布Mw/Mn=1.98この高分子化合物をポリマー14とする。[ポリマー合成例15]2Lのフラスコにモノマー1を6.5g、メタクリル酸4-ヒドロキシフェニルを5.3g、メタクリル酸3-オキソ-2,7-ジオキサトリシクロ[4.2.1.048]ノナン-9-イルを6.7g、PAGモノマー2を5.7g、溶剤としてテトラヒドロフランを40g添加した。この反応容器を窒素雰囲気下、-70°Cまで冷却し、減圧脱気、窒素ブローを3回繰り返した。室温まで昇温後、重合開始剤としてAIBNアゾビスイソブチロニトリルを1.2g加え、60°Cまで昇温後、15時間反応させた。この反応溶液をイソプロピルアルコール1L溶液中に沈殿させ、得られた白色固体を濾過後、60°Cで減圧乾燥し、白色重合体を得た。得られた重合体を13C,1H-NMR、及びGPC測定したところ、以下の分析結果となった。共重合組成比モル比モノマー1:メタクリル酸4-ヒドロキシフェニル:メタクリル酸3-オキソ-2,7-ジオキサトリシクロ[4.2.1.048]ノナン-9-イル:PAGモノマー2=0.30:0.30:0.30:0.10重量平均分子量Mw=8,500分子量分布Mw/Mn=1.96この高分子化合物をポリマー15とする。[ポリマー合成例16]2Lのフラスコにモノマー1を6.5g、メタクリル酸4-ヒドロキシフェニルを5.3g、メタクリル酸3-オキソ-2,7-ジオキサトリシクロ[4.2.1.048]ノナン-9-イルを6.7g、PAGモノマー3を5.6g、溶剤としてテトラヒドロフランを40g添加した。この反応容器を窒素雰囲気下、-70°Cまで冷却し、減圧脱気、窒素ブローを3回繰り返した。室温まで昇温後、重合開始剤としてAIBNアゾビスイソブチロニトリルを1.2g加え、60°Cまで昇温後、15時間反応させた。この反応溶液をイソプロピルアルコール1L溶液中に沈殿させ、得られた白色固体を濾過後、60°Cで減圧乾燥し、白色重合体を得た。得られた重合体を13C,1H-NMR、及びGPC測定したところ、以下の分析結果となった。共重合組成比モル比モノマー1:メタクリル酸4-ヒドロキシフェニル:メタクリル酸3-オキソ-2,7-ジオキサトリシクロ[4.2.1.048]ノナン-9-イル:PAGモノマー3=0.30:0.30:0.30:0.10重量平均分子量Mw=7,900分子量分布Mw/Mn=1.91この高分子化合物をポリマー16とする。[ポリマー合成例17]2Lのフラスコにモノマー1を3.2g、メタクリル酸-3-エチル-3-エキソテトラシクロ[4.4.0.125.1710]ドデカニルを4.1g、メタクリルアミド3-ヒドロキシフェニルを5.4g、メタクリル酸-2,7-ジヒドロ-2-オキソベンゾ[C]フラン-5-イルを6.5g、PAGモノマー3を5.6g、溶剤としてテトラヒドロフランを40g添加した。この反応容器を窒素雰囲気下、-70°Cまで冷却し、減圧脱気、窒素ブローを3回繰り返した。室温まで昇温後、重合開始剤としてAIBNアゾビスイソブチロニトリルを1.2g加え、60°Cまで昇温後、15時間反応させた。この反応溶液をイソプロピルアルコール1L溶液中に沈殿させ、得られた白色固体を濾過後、60°Cで減圧乾燥し、白色重合体を得た。得られた重合体を13C,1H-NMR、及びGPC測定したところ、以下の分析結果となった。共重合組成比モル比モノマー1:メタクリル酸-3-エチル-3-エキソテトラシクロ[4.4.0.125.1710]ドデカニル:メタクリルアミド3-ヒドロキシフェニル:メタクリル酸-2,7-ジヒドロ-2-オキソベンゾ[C]フラン-5-イル:PAGモノマー3=0.15:0.15:0.30:0.30:0.10重量平均分子量Mw=7,300分子量分布Mw/Mn=1.73この高分子化合物をポリマー17とする。[ポリマー合成例18]2Lのフラスコにモノマー1を6.5g、6-アセトキシ-2-ビニルナフタレンを6.4g、メタクリル酸3-オキソ-2,7-ジオキサトリシクロ[4.2.1.048]ノナン-9-イルを6.7g、PAGモノマー3を5.6g、溶剤としてテトラヒドロフランを40g添加した。この反応容器を窒素雰囲気下、-70°Cまで冷却し、減圧脱気、窒素ブローを3回繰り返した。室温まで昇温後、重合開始剤としてAIBNアゾビスイソブチロニトリルを1.2g加え、60°Cまで昇温後、15時間反応させた。この反応溶液をイソプロピルアルコール1L溶液中に沈殿させ、得られた白色固体をメタノール100mL及びテトラヒドロフラン200mLの混合溶剤に再度溶解し、トリエチルアミン10g、水10gを加え、70°Cで5時間アセチル基の脱保護反応を行い、酢酸を用いて中和した。反応溶液を濃縮後、アセトン100mLに溶解し、上記と同様の沈殿、濾過、60°Cで乾燥を行い、白色重合体を得た。得られた重合体を13C,1H-NMR、及びGPC測定したところ、以下の分析結果となった。共重合組成比モル比モノマー1:6-ヒドロキシ-2-ビニルナフタレン:メタクリル酸3-オキソ-2,7-ジオキサトリシクロ[4.2.1.048]ノナン-9-イル:PAGモノマー3=0.30:0.30:0.30:0.10重量平均分子量Mw=8,200分子量分布Mw/Mn=1.93この高分子化合物をポリマー18とする。[ポリマー合成例19]2Lのフラスコにモノマー1を6.5g、メタクリル酸5-ヒドロキシインダン-2-イルを6.5g、メタクリル酸3-オキソ-2,7-ジオキサトリシクロ[4.2.1.048]ノナン-9-イルを6.7g、PAGモノマー3を5.6g、溶剤としてテトラヒドロフランを40g添加した。この反応容器を窒素雰囲気下、-70°Cまで冷却し、減圧脱気、窒素ブローを3回繰り返した。室温まで昇温後、重合開始剤としてAIBNアゾビスイソブチロニトリルを1.2g加え、60°Cまで昇温後、15時間反応させた。この反応溶液をイソプロピルアルコール1L溶液中に沈殿させ、得られた白色固体を濾過後、60°Cで減圧乾燥し、白色重合体を得た。得られた重合体を13C,1H-NMR、及びGPC測定したところ、以下の分析結果となった。共重合組成比モル比モノマー1:メタクリル酸5-ヒドロキシインダン-2-イル:メタクリル酸3-オキソ-2,7-ジオキサトリシクロ[4.2.1.048]ノナン-9-イル:PAGモノマー3=0.30:0.30:0.30:0.10重量平均分子量Mw=8,300分子量分布Mw/Mn=1.81この高分子化合物をポリマー19とする。[ポリマー合成例20]2Lのフラスコにモノマー1を6.5g、メタクリル酸5,8-ジヒドロキシ-1,2,3,4-テトラヒドロナフタレン-2-イルを7.4g、メタクリル酸3-オキソ-2,7-ジオキサトリシクロ[4.2.1.048]ノナン-9-イルを6.7g、PAGモノマー3を5.6g、溶剤としてテトラヒドロフランを40g添加した。この反応容器を窒素雰囲気下、-70°Cまで冷却し、減圧脱気、窒素ブローを3回繰り返した。室温まで昇温後、重合開始剤としてAIBNアゾビスイソブチロニトリルを1.2g加え、60°Cまで昇温後、15時間反応させた。この反応溶液をイソプロピルアルコール1L溶液中に沈殿させ、得られた白色固体を濾過後、60°Cで減圧乾燥し、白色重合体を得た。得られた重合体を13C,1H-NMR、及びGPC測定したところ、以下の分析結果となった。共重合組成比モル比モノマー1:メタクリル酸5,8-ジヒドロキシ-1,2,3,4-テトラヒドロナフタレン-2-イル:メタクリル酸3-オキソ-2,7-ジオキサトリシクロ[4.2.1.048]ノナン-9-イル:PAGモノマー3=0.30:0.20:0.40:0.10重量平均分子量Mw=8,100分子量分布Mw/Mn=1.93この高分子化合物をポリマー20とする。[ポリマー合成例21]2Lのフラスコにモノマー1を6.5g、メタクリル酸6-ヒドロキシクマリン-3-イル7.4g、メタクリル酸3-オキソ-2,7-ジオキサトリシクロ[4.2.1.048]ノナン-9-イルを6.7g、PAGモノマー3を5.6g、溶剤としてテトラヒドロフランを40g添加した。この反応容器を窒素雰囲気下、-70°Cまで冷却し、減圧脱気、窒素ブローを3回繰り返した。室温まで昇温後、重合開始剤としてAIBNアゾビスイソブチロニトリルを1.2g加え、60°Cまで昇温後、15時間反応させた。この反応溶液をイソプロピルアルコール1L溶液中に沈殿させ、得られた白色固体を濾過後、60°Cで減圧乾燥し、白色重合体を得た。得られた重合体を13C,1H-NMR、及びGPC測定したところ、以下の分析結果となった。共重合組成比モル比モノマー1:メタクリル酸6-ヒドロキシクマリン-3-イル:メタクリル酸3-オキソ-2,7-ジオキサトリシクロ[4.2.1.048]ノナン-9-イル:PAGモノマー3=0.30:0.20:0.40:0.10重量平均分子量Mw=8,200分子量分布Mw/Mn=1.81この高分子化合物をポリマー21とする。[ポリマー合成例22]2Lのフラスコにモノマー2を11.9g、メタクリル酸2-ヒドロキシピリジル-6-イルを5.4g、メタクリル酸3-オキソ-2,7-ジオキサトリシクロ[4.2.1.048]ノナン-9-イルを6.7g、PAGモノマー3を5.6g、溶剤としてテトラヒドロフランを40g添加した。この反応容器を窒素雰囲気下、-70°Cまで冷却し、減圧脱気、窒素ブローを3回繰り返した。室温まで昇温後、重合開始剤としてAIBNアゾビスイソブチロニトリルを1.2g加え、60°Cまで昇温後、15時間反応させた。この反応溶液をイソプロピルアルコール1L溶液中に沈殿させ、得られた白色固体を濾過後、60°Cで減圧乾燥し、白色重合体を得た。得られた重合体を13C,1H-NMR、及びGPC測定したところ、以下の分析結果となった。共重合組成比モル比モノマー2:メタクリル酸2-ヒドロキシピリジル-6-イル:メタクリル酸3-オキソ-2,7-ジオキサトリシクロ[4.2.1.048]ノナン-9-イル:PAGモノマー3=0.30:0.30:0.30:0.10重量平均分子量Mw=8,600分子量分布Mw/Mn=1.98この高分子化合物をポリマー22とする。[ポリマー合成例23]2Lのフラスコにモノマー1を6.5g、メタクリル酸-4-ヒドロキシ-1-ナフタレンを4.5g、メタクリル酸3-オキソ-2,7-ジオキサトリシクロ[4.2.1.048]ノナン-9-イルを6.7g、PAGモノマー3を5.6g、溶剤としてテトラヒドロフランを40g添加した。この反応容器を窒素雰囲気下、-70°Cまで冷却し、減圧脱気、窒素ブローを3回繰り返した。室温まで昇温後、重合開始剤としてAIBNアゾビスイソブチロニトリルを1.2g加え、60°Cまで昇温後、15時間反応させた。この反応溶液をイソプロピルアルコール1L溶液中に沈殿させ、得られた白色固体を濾過後、60°Cで減圧乾燥し、白色重合体を得た。得られた重合体を13C,1H-NMR、及びGPC測定したところ、以下の分析結果となった。共重合組成比モル比モノマー1:メタクリル酸-4-ヒドロキシ-1-ナフタレン:メタクリル酸3-オキソ-2,7-ジオキサトリシクロ[4.2.1.048]ノナン-9-イル:PAGモノマー3=0.30:0.20:0.40:0.10重量平均分子量Mw=7,100分子量分布Mw/Mn=1.72この高分子化合物をポリマー23とする。[ポリマー合成例24]2Lのフラスコにモノマー5を6.9g、メタクリル酸4-ヒドロキシフェニルを5.3g、メタクリル酸3-オキソ-2,7-ジオキサトリシクロ[4.2.1.048]ノナン-9-イルを6.7g、PAGモノマー3を5.6g、溶剤としてテトラヒドロフランを40g添加した。この反応容器を窒素雰囲気下、-70°Cまで冷却し、減圧脱気、窒素ブローを3回繰り返した。室温まで昇温後、重合開始剤としてAIBNアゾビスイソブチロニトリルを1.2g加え、60°Cまで昇温後、15時間反応させた。この反応溶液をイソプロピルアルコール1L溶液中に沈殿させ、得られた白色固体を濾過後、60°Cで減圧乾燥し、白色重合体を得た。得られた重合体を13C,1H-NMR、及びGPC測定したところ、以下の分析結果となった。共重合組成比モル比モノマー5:メタクリル酸4-ヒドロキシフェニル:メタクリル酸3-オキソ-2,7-ジオキサトリシクロ[4.2.1.048]ノナン-9-イル:PAGモノマー3=0.30:0.30:0.30:0.10重量平均分子量Mw=7,600分子量分布Mw/Mn=1.92この高分子化合物をポリマー24とする。[ポリマー合成例25]2Lのフラスコにモノマー6を7.3g、メタクリル酸4-ヒドロキシフェニルを5.3g、メタクリル酸3-オキソ-2,7-ジオキサトリシクロ[4.2.1.048]ノナン-9-イルを6.7g、PAGモノマー3を5.6g、溶剤としてテトラヒドロフランを40g添加した。この反応容器を窒素雰囲気下、-70°Cまで冷却し、減圧脱気、窒素ブローを3回繰り返した。室温まで昇温後、重合開始剤としてAIBNアゾビスイソブチロニトリルを1.2g加え、60°Cまで昇温後、15時間反応させた。この反応溶液をイソプロピルアルコール1L溶液中に沈殿させ、得られた白色固体を濾過後、60°Cで減圧乾燥し、白色重合体を得た。得られた重合体を13C,1H-NMR、及びGPC測定したところ、以下の分析結果となった。共重合組成比モル比モノマー6:メタクリル酸4-ヒドロキシフェニル:メタクリル酸3-オキソ-2,7-ジオキサトリシクロ[4.2.1.048]ノナン-9-イル:PAGモノマー3=0.30:0.30:0.30:0.10重量平均分子量Mw=7,500分子量分布Mw/Mn=1.85この高分子化合物をポリマー25とする。[ポリマー合成例26]2Lのフラスコにモノマー7を7.7g、メタクリル酸4-ヒドロキシフェニルを5.3g、メタクリル酸3-オキソ-2,7-ジオキサトリシクロ[4.2.1.048]ノナン-9-イルを6.7g、PAGモノマー3を5.6g、溶剤としてテトラヒドロフランを40g添加した。この反応容器を窒素雰囲気下、-70°Cまで冷却し、減圧脱気、窒素ブローを3回繰り返した。室温まで昇温後、重合開始剤としてAIBNアゾビスイソブチロニトリルを1.2g加え、60°Cまで昇温後、15時間反応させた。この反応溶液をイソプロピルアルコール1L溶液中に沈殿させ、得られた白色固体を濾過後、60°Cで減圧乾燥し、白色重合体を得た。得られた重合体を13C,1H-NMR、及びGPC測定したところ、以下の分析結果となった。共重合組成比モル比モノマー7:メタクリル酸4-ヒドロキシフェニル:メタクリル酸3-オキソ-2,7-ジオキサトリシクロ[4.2.1.048]ノナン-9-イル:PAGモノマー3=0.30:0.30:0.30:0.10重量平均分子量Mw=7,800分子量分布Mw/Mn=1.89この高分子化合物をポリマー26とする。[ポリマー合成例27]2Lのフラスコにモノマー1を6.5g、メタクリル酸4-ヒドロキシフェニルを5.3g、密着性モノマー1を6.7g、PAGモノマー3を5.6g、溶剤としてテトラヒドロフランを40g添加した。この反応容器を窒素雰囲気下、-70°Cまで冷却し、減圧脱気、窒素ブローを3回繰り返した。室温まで昇温後、重合開始剤としてAIBNアゾビスイソブチロニトリルを1.2g加え、60°Cまで昇温後、15時間反応させた。この反応溶液をイソプロピルアルコール1L溶液中に沈殿させ、得られた白色固体を濾過後、60°Cで減圧乾燥し、白色重合体を得た。得られた重合体を13C,1H-NMR、及びGPC測定したところ、以下の分析結果となった。共重合組成比モル比モノマー1:メタクリル酸4-ヒドロキシフェニル:密着性モノマー1:PAGモノマー3=0.30:0.30:0.30:0.10重量平均分子量Mw=7,100分子量分布Mw/Mn=1.68この高分子化合物をポリマー27とする。[ポリマー合成例28]2Lのフラスコにモノマー8を8.5g、5-メタクリロイルアミノ-1-ナフトールを6.8g、密着性モノマー2を7.4g、PAGモノマー3を5.6g、溶剤としてテトラヒドロフランを40g添加した。この反応容器を窒素雰囲気下、-70°Cまで冷却し、減圧脱気、窒素ブローを3回繰り返した。室温まで昇温後、重合開始剤としてAIBNアゾビスイソブチロニトリルを1.2g加え、60°Cまで昇温後、15時間反応させた。この反応溶液をイソプロピルアルコール1L溶液中に沈殿させ、得られた白色固体を濾過後、60°Cで減圧乾燥し、白色重合体を得た。得られた重合体を13C,1H-NMR、及びGPC測定したところ、以下の分析結果となった。共重合組成比モル比モノマー8:5-メタクリロイルアミノ-1-ナフトール:密着性モノマー2:PAGモノマー3=0.30:0.30:0.30:0.10重量平均分子量Mw=7,900分子量分布Mw/Mn=1.78この高分子化合物をポリマー28とする。[ポリマー合成例29]2Lのフラスコにモノマー7を7.3g、メタクリル酸4-ヒドロキシフェニルを5.3g、メタクリル酸3-オキソ-2,7-ジオキサトリシクロ[4.2.1.048]ノナン-9-イルを6.7g、PAGモノマー3を5.6g、溶剤としてテトラヒドロフランを40g添加した。この反応容器を窒素雰囲気下、-70°Cまで冷却し、減圧脱気、窒素ブローを3回繰り返した。室温まで昇温後、重合開始剤としてAIBNアゾビスイソブチロニトリルを1.2g加え、60°Cまで昇温後、15時間反応させた。この反応溶液をイソプロピルアルコール1L溶液中に沈殿させ、得られた白色固体を濾過後、60°Cで減圧乾燥し、白色重合体を得た。得られた重合体を13C,1H-NMR、及びGPC測定したところ、以下の分析結果となった。共重合組成比モル比モノマー7:メタクリル酸4-ヒドロキシフェニル:メタクリル酸3-オキソ-2,7-ジオキサトリシクロ[4.2.1.048]ノナン-9-イル:PAGモノマー3=0.30:0.30:0.30:0.10重量平均分子量Mw=7,300分子量分布Mw/Mn=1.83この高分子化合物をポリマー29とする。[ポリマー合成例30]2Lのフラスコにモノマー9を7.7g、メタクリル酸4-ヒドロキシフェニルを5.3g、メタクリル酸3-オキソ-2,7-ジオキサトリシクロ[4.2.1.048]ノナン-9-イルを6.7g、PAGモノマー3を5.6g、溶剤としてテトラヒドロフランを40g添加した。この反応容器を窒素雰囲気下、-70°Cまで冷却し、減圧脱気、窒素ブローを3回繰り返した。室温まで昇温後、重合開始剤としてAIBNアゾビスイソブチロニトリルを1.2g加え、60°Cまで昇温後、15時間反応させた。この反応溶液をイソプロピルアルコール1L溶液中に沈殿させ、得られた白色固体を濾過後、60°Cで減圧乾燥し、白色重合体を得た。得られた重合体を13C,1H-NMR、及びGPC測定したところ、以下の分析結果となった。共重合組成比モル比モノマー9:メタクリル酸4-ヒドロキシフェニル:メタクリル酸3-オキソ-2,7-ジオキサトリシクロ[4.2.1.048]ノナン-9-イル:PAGモノマー3=0.30:0.30:0.30:0.10重量平均分子量Mw=7,700分子量分布Mw/Mn=1.86この高分子化合物をポリマー30とする。[ポリマー合成例31]2Lのフラスコにモノマー1を3.2g、メタクリル酸-3-エチル-3-シクロオクタンを3.4g、メタクリル酸4-ヒドロキシフェニルを5.3g、メタクリル酸-2,7-ジヒドロ-2-オキソベンゾ[C]フラン-5-イルを6.5g、PAGモノマー4を5.6g、溶剤としてテトラヒドロフランを40g添加した。この反応容器を窒素雰囲気下、-70°Cまで冷却し、減圧脱気、窒素ブローを3回繰り返した。室温まで昇温後、重合開始剤としてAIBNアゾビスイソブチロニトリルを1.2g加え、60°Cまで昇温後、15時間反応させた。この反応溶液をイソプロピルアルコール1L溶液中に沈殿させ、得られた白色固体を濾過後、60°Cで減圧乾燥し、白色重合体を得た。得られた重合体を13C,1H-NMR、及びGPC測定したところ、以下の分析結果となった。共重合組成比モル比モノマー1:メタクリル酸-3-エチル-3-シクロオクタン:メタクリル酸4-ヒドロキシフェニル:メタクリル酸-2,7-ジヒドロ-2-オキソベンゾ[C]フラン-5-イル:PAGモノマー4=0.15:0.15:0.30:0.30:0.10重量平均分子量Mw=7,700分子量分布Mw/Mn=1.79この高分子化合物をポリマー31とする。[ポリマー合成例32]2Lのフラスコにモノマー5を5.8g、メタクリル酸4-ヒドロキシフェニルを5.3g、メタクリル酸3-オキソ-2,7-ジオキサトリシクロ[4.2.1.048]ノナン-9-イルを6.7g、PAGモノマー5を5.7g、溶剤としてテトラヒドロフランを40g添加した。この反応容器を窒素雰囲気下、-70°Cまで冷却し、減圧脱気、窒素ブローを3回繰り返した。室温まで昇温後、重合開始剤としてAIBNアゾビスイソブチロニトリルを1.2g加え、60°Cまで昇温後、15時間反応させた。この反応溶液をイソプロピルアルコール1L溶液中に沈殿させ、得られた白色固体を濾過後、60°Cで減圧乾燥し、白色重合体を得た。得られた重合体を13C,1H-NMR、及びGPC測定したところ、以下の分析結果となった。共重合組成比モル比モノマー5:メタクリル酸4-ヒドロキシフェニル:メタクリル酸3-オキソ-2,7-ジオキサトリシクロ[4.2.1.048]ノナン-9-イル:PAGモノマー5=0.30:0.30:0.30:0.10重量平均分子量Mw=7,900分子量分布Mw/Mn=1.98この高分子化合物をポリマー32とする。[ポリマー合成例33]2Lのフラスコにモノマー5を6.9g、メタクリル酸4-ヒドロキシフェニルを5.3g、メタクリル酸3-オキソ-2,7-ジオキサトリシクロ[4.2.1.048]ノナン-9-イルを6.7g、PAGモノマー6を7.4g、溶剤としてテトラヒドロフランを40g添加した。この反応容器を窒素雰囲気下、-70°Cまで冷却し、減圧脱気、窒素ブローを3回繰り返した。室温まで昇温後、重合開始剤としてAIBNアゾビスイソブチロニトリルを1.2g加え、60°Cまで昇温後、15時間反応させた。この反応溶液をイソプロピルアルコール1L溶液中に沈殿させ、得られた白色固体を濾過後、60°Cで減圧乾燥し、白色重合体を得た。得られた重合体を13C,1H-NMR、及びGPC測定したところ、以下の分析結果となった。共重合組成比モル比モノマー5:メタクリル酸4-ヒドロキシフェニル:メタクリル酸3-オキソ-2,7-ジオキサトリシクロ[4.2.1.048]ノナン-9-イル:PAGモノマー6=0.30:0.30:0.30:0.10重量平均分子量Mw=7,500分子量分布Mw/Mn=1.95この高分子化合物をポリマー33とする。[ポリマー合成例34]2Lのフラスコにモノマー1を4.2g、メタクリル酸-3-シクロヘキシル-3-シクロペンタンを3.5g、メタクリル酸4-ヒドロキシフェニルを4.3g、メタクリル酸3-オキソ-2,7-ジオキサトリシクロ[4.2.1.048]ノナン-9-イルを6.7g、PAGモノマー7を6.7g、溶剤としてテトラヒドロフランを40g添加した。この反応容器を窒素雰囲気下、-70°Cまで冷却し、減圧脱気、窒素ブローを3回繰り返した。室温まで昇温後、重合開始剤としてAIBNアゾビスイソブチロニトリルを1.2g加え、60°Cまで昇温後、15時間反応させた。この反応溶液をイソプロピルアルコール1L溶液中に沈殿させ、得られた白色固体を濾過後、60°Cで減圧乾燥し、白色重合体を得た。得られた重合体を13C,1H-NMR、及びGPC測定したところ、以下の分析結果となった。共重合組成比モル比モノマー1:メタクリル酸-3-シクロヘキシル-3-シクロペンタン:メタクリル酸4-ヒドロキシフェニル:メタクリル酸3-オキソ-2,7-ジオキサトリシクロ[4.2.1.048]ノナン-9-イル:PAGモノマー7=0.20:0.15:0.25:0.30:0.10重量平均分子量Mw=7,500分子量分布Mw/Mn=1.76この高分子化合物をポリマー34とする。[比較合成例1]上記ポリマー合成例と同様の方法で下記ポリマーを合成した。共重合組成比モル比ヒドロキシスチレン:メタクリル酸1-エチルシクロペンチルエステル=0.70:0.30重量平均分子量Mw=9,300分子量分布Mw/Mn=1.86この高分子化合物を比較ポリマー1とする。[比較合成例2]上記ポリマー合成例と同様の方法で下記ポリマーを合成した。共重合組成比モル比ヒドロキシスチレン:メタクリル酸1-エチルアダマンチルエステル=0.77:0.23重量平均分子量Mw=8,100分子量分布Mw/Mn=1.96この高分子化合物を比較ポリマー2とする。[比較合成例3]上記ポリマー合成例と同様の方法で下記ポリマーを合成した。共重合組成比モル比ヒドロキシスチレン:メタクリル酸1-エチルシクロペンチルエステル:インデン=0.73:0.17:0.10重量平均分子量Mw=8,100分子量分布Mw/Mn=1.79この高分子化合物を比較ポリマー3とする。[比較合成例4]上記ポリマー合成例と同様の方法で下記ポリマーを合成した。共重合組成比モル比ヒドロキシスチレン:メタクリル酸1-エチルシクロペンチルエステル:アセナフチレン=0.75:0.15:0.10重量平均分子量Mw=7,200分子量分布Mw/Mn=1.79この高分子化合物を比較ポリマー4とする。[比較合成例5]上記ポリマー合成例と同様の方法で下記ポリマーを合成した。共重合組成比モル比ヒドロキシスチレン:メタクリル酸テトラヒドロナフタレン-1-イル=0.70:0.30重量平均分子量Mw=7,200分子量分布Mw/Mn=1.71この高分子化合物を比較ポリマー5とする。[比較合成例6]上記ポリマー合成例と同様の方法で下記ポリマーを合成した。共重合組成比モル比ヒドロキシスチレン:メタクリル酸インダン-1-イル=0.70:0.30重量平均分子量Mw=7,300分子量分布Mw/Mn=1.79この高分子化合物を比較ポリマー6とする。[比較合成例7]上記ポリマー合成例と同様の方法で下記ポリマーを合成した。共重合組成比モル比ヒドロキシスチレン:メタクリル酸-1-メチルインダン-1-イル=0.70:0.30重量平均分子量Mw=7,600分子量分布Mw/Mn=1.73この高分子化合物を比較ポリマー7とする。[比較合成例8]上記ポリマー合成例と同様の方法で下記ポリマーを合成した。共重合組成比モル比メタクリル酸1-エチルシクロペンチルエステル:メタクリル酸4-ヒドロキシフェニル:メタクリル酸3-オキソ-2,7-ジオキサトリシクロ[4.2.1.048]ノナン-9-イル:PAGモノマー3=0.30:0.30:0.30:0.10重量平均分子量Mw=7,900分子量分布Mw/Mn=1.89この高分子化合物を比較ポリマー8とする。[実施例、比較例]上記で合成した高分子化合物を用いて、界面活性剤として住友スリーエム株製界面活性剤のFC-4430を100ppm溶解させた溶剤に表1,2に示される組成で溶解させた溶液を、0.2μmサイズのフィルターで濾過してポジ型レジスト材料を調製した。表1,2中の各組成は次の通りである。ポリマー1~34:上記ポリマー合成例1~34で得られた高分子化合物比較ポリマー1~8:上記比較合成例1~8で得られた高分子化合物有機溶剤:PGMEAプロピレングリコールモノメチルエーテルアセテートCyHシクロヘキサノン酸発生剤:PAG1、PAG2下記構造式参照塩基性化合物:Amine1、Amine2、Amine3下記構造式参照溶解制御剤:DRI1、DRI2下記構造式参照電子ビーム描画評価得られたポジ型レジスト材料をHMDSヘキサメチルジシラザンベーパープライムされた直径6インチφのSi基板上に、クリーントラックMark5東京エレクトロン株製を用いてスピンコートし、ホットプレート上で110°Cで60秒間プリベークして100nmのレジスト膜を作製した。これに、株日立製作所製HL-800Dを用いてHV電圧50keVで真空チャンバー内描画を行った。描画後直ちにクリーントラックMark5東京エレクトロン株製を用いてホットプレート上で60秒間ポストエクスポージャベークPEBを行い、2.38質量のTMAH水溶液で30秒間パドル現像を行い、ポジ型のパターンを得た。得られたレジストパターンを次のように評価した。120nmのラインアンドスペースを1:1で解像する露光量における、最小の寸法を解像力とし、120nmLSのラインウィドスラフネスLWRをSEMで測定した。レジスト組成とEB露光における感度、解像度の結果を表1,2に示す。耐ドライエッチング性評価耐ドライエッチング性の試験では、上記各ポリマー2gをシクロヘキサノン10gに溶解させて0.2μmサイズのフィルターで濾過したポリマー溶液をSi基板にスピンコートで成膜し、300nmの厚さの膜にし、以下のような条件で評価した。CHF3/CF4系ガスでのエッチング試験:東京エレクトロン株製ドライエッチング装置TE-8500Pを用い、エッチング前後のポリマー膜の膜厚差を測定し、1分あたりのエッチング速度を求めた。エッチング条件は下記に示す通りである。チャンバー圧力40.0PaRFパワー1,000Wギャップ9mmCHF3ガス流量30ml/minCF4ガス流量30ml/minArガス流量100ml/min時間60secこの評価では、膜厚差の少ないもの、即ち減少量が少ないものがエッチング耐性があることを示している。耐ドライエッチング性の結果を表3に示す。表1,2の結果より、本発明の高分子化合物を用いたレジスト材料は、十分な解像力と感度とエッジラフネスを満たし、ポリマー型の酸発生剤を共重合した場合は、従来型の酸不安定基を用いても解像性能とエッジラフネスの性能が一段向上し、ポリマー型の酸発生剤を含まない本発明の実施例よりも優れる場合があるが、本発明の酸不安定基に酸発生剤を共重合することによる相乗効果によって極めて優れた解像性能と小さなエッジラフネスを示した。また、表3の結果より、エッチング後の膜厚差が小さいことから優れた耐ドライエッチング性を有していることがわかった。"